(57)【要約】塩素化ポリマー及びハロゲン化ポリマー用の安定剤として少なくとも１種の式（Ｉ）の化合物（式中、Ｒ１又はＲ２＝直鎖若しくは分枝Ｃ３〜Ｃ２２アルキル、非置換若しくはＣ１〜Ｃ４アルキル／アルコキシ及び／又はヒドロキシで置換されているフェニル、非置換若しくはＣ１〜Ｃ４アルキル／アルコキシ及び／又はヒドロキシによって置換されているフェニルＣ１〜Ｃ４アルキル、直鎖若しくは分枝Ｃ３〜Ｃ１８アルケニル、Ｃ３〜Ｃ８−シクロアルキル、少なくとも１個の酸素原子によって中断されているＣ３〜Ｃ１０アルキル若しくはＣ３〜Ｃ１０ヒドロキシアルキル若しくはアセトキシ／ベンゾイルオキシＣ２〜Ｃ１０アルキルである）を含む組成物。
2006508220.tif 000002
【特許請求の範囲】
【請求項１】
塩素化ポリマー及び少なくとも１種の式Ｉの一置換６−アミノウラシルを含む組成物
【化１】
2006508220.tif 000013
［式中、Ｒ１又はＲ２は、直鎖若しくは分枝Ｃ３〜Ｃ２２−アルキル−、非置換若しくはＣ１〜Ｃ４−アルキル／アルコキシ−及び／又はヒドロキシ−置換フェニル、非置換若しくはＣ１〜Ｃ４−アルキル／アルコキシ−及び／又はヒドロキシ−置換フェニル−Ｃ１〜Ｃ４−アルキル、直鎖若しくは分枝Ｃ３〜Ｃ１８−アルケニル、Ｃ３〜Ｃ８−シクロアルキル、少なくとも１個の酸素原子によって中断されているＣ３〜Ｃ１０−アルキル、又はＣ３〜Ｃ１０−ヒドロキシアルキル若しくはアセトキシ／ベンゾイルオキシ−Ｃ２〜Ｃ１０−アルキルであり、Ｒ１又はＲ２は、水素である］。
【請求項２】
Ｒ１又はＲ２は、フェニル、Ｃ１〜Ｃ４−アルキルフェニル、ベンジル、２−フェネチル、アリル又は酸素原子によって中断されているＣ３〜Ｃ１０−アルキルであり、Ｒ１置換基としてのこれらの基が特に好ましいことを特徴とする請求項１に記載の組成物。
【請求項３】
Ｒ１又はＲ２は、Ｃ３〜Ｃ１２−アルキル、Ｃ５〜Ｃ６−シクロアルキル又はアリルであり、Ｒ１置換基としてのこれらの基が特に好ましいことを特徴とする請求項１に記載の組成物。
【請求項４】
Ｒ１又はＲ２は、Ｃ３〜Ｃ８−アルキル、シクロヘキシル又はアリルであり、Ｒ１置換基としてのこれらの基が特に好ましいことを特徴とする請求項３に記載の組成物。
【請求項５】
Ｒ１又はＲ２は、フェニル、Ｃ１〜Ｃ４−アルキルフェニル、ベンジル、２−フェネチル、アリル又は酸素原子によって中断されているＣ３〜Ｃ１０−アルキルであることを特徴とする請求項１に記載の組成物。
【請求項６】
Ｒ１又はＲ２は、Ｃ３〜Ｃ１２−アルキル、Ｃ５〜Ｃ６−シクロアルキル又はアリルであることを特徴とする請求項１に記載の組成物。
【請求項７】
Ｒ１又はＲ２は、Ｃ３〜Ｃ８−アルキル、シクロヘキシル又はアリルであることを特徴とする請求項３に記載の組成物。
【請求項８】
式Ｉの化合物及びさらに少なくとも１種のピロール化合物又は基Ｒ１及びＲ２について同一の定義を持ち、いずれの場合にもＲ１及びＲ２は水素ではない式Ｉに類似した二置換アミノウラシルを含む請求項１から７までのいずれか一項に記載の組成物。
【請求項９】
少なくとも１種のエポキシ化脂肪酸エステルをさらに含む請求項１から８までのいずれか一項に記載の組成物。
【請求項１０】
少なくとも１種の亜鉛カルボン酸塩又はアルカリ金属カルボン酸塩又はアルカリ土類金属カルボン酸塩又はアルミニウムカルボン酸塩又はそれらの組合せをさらに含む請求項１から８までのいずれか一項に記載の組成物。
【請求項１１】
亜リン酸エステル、抗酸化剤、β−ジカルボニル化合物又はそれらのカルシウム、マグネシウム若しくは亜鉛塩、可塑剤、充填剤、滑沢剤又は顔料の群からの少なくとも１種の他の物質をさらに含む請求項１から８までのいずれか一項に記載の組成物。
【請求項１２】
充填剤としてチョークを含む請求項１から１１までのいずれか一項に記載の組成物。
【請求項１３】
他の添加剤としてステアリン酸カルシウム又はラウリン酸マグネシウム及び／又はステアリン酸マグネシウムを含む請求項１から８までのいずれか一項に記載の組成物。
【請求項１４】
顔料として二酸化チタン又は二酸化ジルコニウム又は硫酸バリウム又はそれらの組合せを含む請求項１から８までのいずれか一項に記載の組成物。
【請求項１５】
少なくとも１種のポリオール又は二糖アルコール又はイソシアヌル酸トリスヒドロキシアルキルエステル又はそれらの組合せをさらに含む請求項１から８までのいずれか一項に記載の組成物。
【請求項１６】
少なくとも１種のグリシジル化合物をさらに含む請求項１から８までのいずれか一項に記載の組成物。
【請求項１７】
少なくとも１種のゼオライト化合物、特に低粒径のＮａ−Ａ又はＮａ−Ｐゼオライトをさらに含む請求項１から８までのいずれか一項に記載の組成物。
【請求項１８】
少なくとも１種の層状格子系化合物（ヒドロタルサイト）をさらに含む請求項１から８までのいずれか一項に記載の組成物。
【請求項１９】
少なくとも１種の過塩素酸化合物をさらに含む請求項１７又は１８に記載の組成物。
【請求項２０】
少なくとも１種の過塩素酸化合物をさらに含む請求項１から１６までのいずれか一項に記載の組成物。
【請求項２１】
塩素化ポリマーとして少なくとも１重量％のリサイクルポリマーを含有するリサイクル品を含む請求項１に記載の組成物。
【請求項２２】
請求項１に記載の少なくとも１種の式Ｉの化合物は、塩素化ポリマー中に組み入れられることを特徴とする塩素化ポリマーを安定化する方法。
【請求項２３】
ハロゲン化ポリマーを安定化するための請求項１に記載の一般式Ｉの化合物の使用。
【請求項２４】
リサイクルハロゲン化ポリマーを安定化するための請求項１に記載の一般式Ｉの化合物の使用。
【請求項２５】
式ＩＩの一置換又は二置換６−アミノウラシル
【化２】
2006508220.tif 000014
［式中、Ｒ１又はＲ２は、Ｃ３〜Ｃ８−シクロアルキル、Ｃ４〜Ｃ１０−ヒドロキシアルキル又はアセトキシ／ベンゾイルオキシ−Ｃ２〜Ｃ１０−アルキルであり、Ｒ１又はＲ２は、水素である］。
【請求項２６】
Ｒ１又はＲ２は、Ｃ５−又はＣ６−シクロアルキルである請求項２５に記載の化合物。
【発明の詳細な説明】
【技術分野】
【０００１】
本発明は、塩素化（すなわち、塩素含有）ポリマー及び下に示す式Ｉのアミノウラシルからなる組成物並びにこれらのポリマー、特にＰＶＣを安定化するためのこれらのアミノウラシルの使用に関する。
【背景技術】
【０００２】
ＰＶＣは、一連の添加剤によって安定化することができる。このためには、鉛、バリウム及びカドミウムの化合物が特に適しているが、エコロジー上の理由で、又はポリマーの重金属含有量のために現在では問題となっている（「プラスチック添加剤ハンドブック（Ｐｌａｓｔｉｃｓ  Ａｄｄｉｔｉｖｅｓ  Ｈａｎｄｂｏｏｋ）」、Ｈ．Ｚｗｅｉｆｅｌ、Ｃａｒｌ  Ｈａｎｓｅｒ  Ｖｅｒｌａｇ、第５版、２００１年、４２７〜４８３ページ、及び「プラスチックハンドブックＰＶＣ（Ｋｕｎｓｔｓｔｏｆｆ  Ｈａｎｄｂｕｃｈ  ＰＶＣ）」、第２／１巻、Ｗ．Ｂｅｃｋｅｒ／Ｄ．Ｂｒａｕｎ、Ｃａｒｌ  Ｈａｎｓｅｒ  Ｖｅｒｌａｇ、第２版、１９８５年、５３１〜５３８ページ；並びにＫｉｒｋ−Ｏｔｈｍｅｒ：「化学工学事典（Ｅｎｃｙｃｌｏｐｅｄｉａ  ｏｆ  Ｃｈｅｍｉｃａｌ  Ｔｅｃｈｎｏｌｏｇｙ）」、第４版、１９９４年、第１２巻、Ｈｅａｔ  Ｓｔａｂｉｌｉｚｅｒｓ、１０７１〜１０９１ページを参照）。したがって、鉛、バリウム及びカドミウムを含まない効果的な安定剤及び安定剤の組合せの探求が続いている。
【０００３】
１，３−二置換アミノウラシルの安定剤作用については、すでにＵＳ−Ａ−３，４３６，３６２、ＵＳ−Ａ−４，６５６，２０９、ＵＳ−Ａ−４，３５２，９０３並びにＥＰ−Ａ−０  ９６７  ２４５、ＥＰ−Ａ−０  ９６７  ２０９、ＥＰ−Ａ−０  ９６７  ２０８及びＥＰ−Ａ−０  ０４４  ９６８に記載されている。
【発明の開示】
【課題を解決するための手段】
【０００４】
今回、驚いたことに、一般式Ｉの一置換６−アミノウラシル（式中、Ｒ１又はＲ２は、直鎖若しくは分枝Ｃ３〜Ｃ２２−アルキル−、非置換若しくはＣ１〜Ｃ４−アルキル／アルコキシ−及び／又はヒドロキシ−置換フェニル、非置換若しくはＣ１〜Ｃ４−アルキル／アルコキシ−及び／又はヒドロキシ−置換フェニル−Ｃ１〜Ｃ４−アルキル、直鎖若しくは分枝Ｃ３〜Ｃ１８−アルケニル、Ｃ３〜Ｃ８−シクロアルキル、少なくとも１個の酸素原子によって中断されているＣ２〜Ｃ１０−アルキル、又はＣ３〜Ｃ１０−ヒドロキシアルキル若しくはアセトキシ／ベンゾイルオキシ−Ｃ２〜Ｃ１０−アルキルであり、Ｒ１又はＲ２は、水素である）が、例えば、ＰＶＣなどの塩素化ポリマーを安定化するのに特に適していることが見いだされた。
【化１】
2006508220.tif 000003
これとともに、別の６−アミノウラシルをベースとする系が提供される。
【０００５】
式Ｉの化合物に関しては、通常、Ｃ３〜Ｃ２２−アルキルは、ｎ−プロピル、イソプロピル、ｎ−ブチル、イソブチル、ｓｅｃ−ブチル又はｔ−ブチル、ペンチル、ヘキシル、ヘプチル、オクチル、２−エチルヘキシル、イソオクチル、デシル、ノニル、ウンデシル、ドデシル、ヘキサデシル、オクタデシル、エイコシル及びドコシルを包含する。ｎ−プロピル、ｎ−ブチル、ヘキシル及びオクチルが好ましい。Ｒ１置換基としてのこれらの基が特に好ましい。
【０００６】
Ｃ３〜Ｃ１８−アルケニルは、例えば、アリル、メタリル、１−ブテニル、２−ブテニル、３−ブテニル、イソブテニル、１−ペンテニル、２−ペンテニル、３−ペンテニル、４−ペンテニル、１−ヘキセニル、２−ヘキセニル、３−ヘキセニル、４−ヘキセニル、５−ヘキセニル、並びにそれらの異性体、及びオレイルである。アリル、メタリル及びブテニルが好ましい。Ｒ１置換基としてのこれらの基が特に好ましい。
【０００７】
Ｃ３〜Ｃ８−シクロアルキルは、例えば、シクロプロピル、シクロブチル、シクロペンチル、シクロヘキシル、シクロヘプチル又はシクロオクチルであり、シクロペンチル、シクロヘキシル又はシクロヘプチルが好ましく、非置換若しくはＣ１〜Ｃ４−アルキル／アルコキシ−及び／又はヒドロキシ−置換フェニル基及び非置換若しくはＣ１〜Ｃ４−アルキル／アルコキシ−及び／又はヒドロキシ−置換フェニル−Ｃ１〜Ｃ４−アルキルは、例えば、ベンジル、１−若しくは２−フェニルエチル、３−フェニルプロピル、α，α−ジメチルベンジル又は２−フェニルイソプロピル、好ましくは２−フェネチル及びベンジルである。フェニル環上の置換は、３個、２個、又は特に１個の置換基によることができ、置換基は、ヒドロキシル、メチル、エチル、プロピル、ブチル、メトキシ、エトキシ、プロポキシ及びブトキシであることができる。
【０００８】
トリル、キシリル及びメシチルが好ましい。Ｒ１置換基としてのこれらの基が特に好ましい。
【０００９】
アルキル基が酸素によって中断されている場合、それらは、少なくとも２個の炭素原子を必ず含む。
【００１０】
ヒドロキシアルキルは、２−ヒドロキシプロピル、３−ヒドロキシプロピル、２−ヒドロキシブチル、３−ヒドロキシブチル及び４−ヒドロキシブチルである。３−ヒドロキシプロピル及び４−ヒドロキシアルキルが好ましい。
【００１１】
アシル化ヒドロキシアルキルは、アセトキシ−及びベンゾイルオキシ−Ｃ２〜Ｃ１０−アルキルである。アセトキシエチル及び−プロピルが好ましい。Ｒ１置換基としてのこれらの基が特に好ましい。
【００１２】
−Ｏ−で中断されたＣ３〜Ｃ１０−アルキル基の例は、例えば、メトキシメチル、メトキシエチル、メトキシプロピル、メトキシブチル、メトキシヘキシル、メトキシオクチル、エトキシメチル、エトキシエチル、エトキシプロピル、エトキシブチル、エトキシヘキシル、エトキシオクチル、ｎ−プロポキシメチル、ｎ−プロポキシエチル、ｎ−プロポキシブチル、ｎ−プロポキシヘキシル、イソプロポキシメチル、イソプロポキシエチル、イソプロポキシブチル、イソプロポキシヘキシル、ｎ−ブトキシメチル、ｎ−ブトキシエチル、ｎ−ブトキシブチル、ｎ−ブトキシヘキシル又はｔ−ブトキシメチルなどの分枝又は直鎖基である。例えば、メトキシ−又はエトキシプロピル、並びにメトキシエチル及びエトキシエチルが好ましい。Ｒ１置換基としてのこれらの基が特に好ましい。
【００１３】
アルキル鎖は、２個以上の−Ｏ−で中断されていてもよい。その例は、以下の通りである。
2006508220.tif 000004
【００１４】
この場合も、構造異性体が可能であり、望ましい場合にＯＨ基をさらに持つことができる。
【００１５】
その例は、以下の通りであり、例えば、−−Ｈ２−Ｏ−ＣＨ２−ＣＨ（ＯＨ）−ＣＨ２−ＣＨ３などの鎖内に１個又は複数のＯＨ基を持つ基でもある。
2006508220.tif 000005
【００１６】
また、Ｒ１又はＲ２が、フェニル、ベンジル、２−フェニルエチル、アリル、又は１〜３個の酸素原子で中断されたＣ３〜Ｃ１０−アルキルである式Ｉの化合物が好ましい。Ｒ１置換基としてのこれらの基が特に好ましい。
【００１７】
特に好ましい式Ｉの化合物は、Ｒ１又はＲ２が、プロピル若しくはブチル若しくはシクロヘキシル、又は酸素で中断されたＣ４〜Ｃ６−アルキル又はアリルである化合物である。Ｒ１置換基としてのこれらの基が特に好ましい。
【００１８】
式Ｉの化合物は、塩素化ポリマーの安定化を得るため、０．０１〜１０重量％、好ましくは０．０５〜５重量％、特に０．１〜３重量％において有利に使用することができる。
【００１９】
本発明によれば、式（ＩＩ）の新たな化合物がさらに提供される。
【化２】
2006508220.tif 000006
【００２０】
これらの化合物において、Ｒ１又はＲ２は、Ｃ３〜Ｃ８−シクロアルキル、Ｃ４〜Ｃ１０−ヒドロキシアルキル又はアセトキシ／ベンゾイルオキシ−Ｃ２〜Ｃ１０−アルキルであり、Ｒ１又はＲ２は、水素である。
【００２１】
基Ｒ１又はＲ２の定義に関しては、式（Ｉ）の化合物との関連で、上記のように他の説明があてはまる。
【００２２】
表１に従って明確に規定された式（Ｉ）及び（ＩＩ）の一置換ウラシルが特に好ましく、これらの化合物を、単独、さもなければ混合物として、及び他の添加剤と共に使用することが可能である。
【００２３】
また、一般式Ｉの化合物と、他の伝統的な添加剤及び安定剤、例えば、ポリオール及び二糖アルコール及び／又は過塩素酸化合物及び／又はグリシジル化合物及び／又はゼオライト化合物及び／又は層状格子系化合物（ヒドロタルサイト）並びにβ−ジケトン若しくはβ−ケトエステル及び他のＮ−含有安定剤との組合せを用いることが可能である。他の伝統的な添加剤及び安定剤は、ＥＰ−Ａ−０  ９６７  ２４５、ＥＰ−Ａ−０  ９６７  ２０９、ＥＰ−Ａ−０  ９６７  ２０８、ＥＰ−Ａ−０  ７３６  ５６９、ＥＰ−Ａ−０  ９６２  ４９１、ＥＰ−Ａ−  ３９０  ７３９、ＷＯ−Ａ−０２／０７２６８４、ＥＰ−Ａ−１  ０４４  ９６８、ＵＳ−Ａ−４，２９０，９４０、ＵＳ−Ａ−４，３６９，２７７、ＷＯ−Ａ−０２／０２６８５及びＷＯ−Ａ−０２／０７２６８４に記載されている。このような追加成分の例を下に列挙及び説明する。
【００２４】
ポリオール及び二糖アルコール
このタイプの適している化合物の例は、ペンタエリトリトール、ジペンタエリトリトール、トリペンタエリトリトール、トリメチロールエタン、ビストリメチロールプロパン、イノシトール（シクリトール）、ポリビニルアルコール、ビストリメチロールエタン、トリメチロールプロパン、ソルビトール（ヘキシトール）、マルチトール、イソマルチトール、セロビイトール（ｃｅｌｌｏｂｉｉｔｏｌ）、ラクチトール、リカシン（ｌｙｃａｓｉｎｅ）、マンニトール、ラクトース、ロイクロース（ｌｅｕｃｒｏｓｅ）、イソシアヌル酸トリス（ヒドロキシエチル）、イソシアヌル酸トリス（ヒドロキシプロピル）、パラチニトール（ｐａｌａｔｉｎｉｔｏｌ）、テトラメチロールシクロヘキサノール、テトラメチロールシクロペンタノール、テトラメチロールシクロピラノール（ｃｙｃｌｏｐｙｒａｎｏｌ）、キシリトール、アラビニトール（ペンチトール）、テトリトール（ｔｅｔｒｉｔｏｌ）、グリセロール、ジグリセロール、ポリグリセロール、チオジグリセロール又は１−Ｏ−α−Ｄ−グリコピラノシル−Ｄ−マンニトール二水和物である。これらのうち、二糖アルコールが好ましい。
【００２５】
また、ソルビトール、マンニトール及びマルチトールシロップなどのポリオールシロップを使用することも可能である。
【００２６】
ポリオールは、ＰＶＣ１００重量部当たり、例えば０．０１〜２０重量部、有利には０．１〜２０重量部、特に０．１〜１０重量部の量で用いることができる。
【００２７】
過塩素酸塩
例は、式Ｍ（ＣｌＯ４）ｎ（式中、Ｍは、Ｈ、ＮＨ４、Ｌｉ、Ｎａ、Ｋ、Ｍｇ、Ｃａ、Ｓｒ、Ｂａ、Ｚｎ、Ａｌ、Ｌａ又はＣｅである）の過塩素酸塩である。Ｍの原子価に応じて、指数ｎは、１、２又は３である。過塩素酸塩は、溶液として存在するか、アルコール（ポリオール、シクロデキストリン）又はエーテルアルコール若しくはエステルアルコールと錯体形成していてもよい。また、過塩素酸塩は、陽イオンを形成するヘテロ原子である窒素、リン又はイオウ上で有機基とのオニウム化合物の形態であってもよい。例えば、３〜８ページのオニウム過塩素酸塩の定義を含む全体が参照により本明細書に組み込まれていることから本明細書の開示内容の一部とみなされるＷＯ  ０３／０８２９７４に記載のように、任意の望ましい粘稠度及び構造の有機アンモニウム、スルホニウム又はホスホニウム過塩素酸塩を使用することが可能である。
【００２８】
また、エステルアルコールには、ポリオールの部分エステルが含まれる。多価アルコールすなわちポリオールの場合、ジ−、トリ−、テトラ−及びポリグリコール並びにジ−、トリ−及びテトラペンタエリトリトール又は様々な重合度のポリビニルアルコールなどの、それらの二量体、三量体、オリゴマー及びポリマーも適している。
【００２９】
他の適している溶媒は、リン酸エステル、並びに環式及び非環式炭酸エステルである。
【００３０】
このような状況において、過塩素酸塩は、様々な一般的存在形態、例えば、塩又は水若しくは有機溶媒の溶液として、又はＰＶＣ、ケイ酸カルシウム、ゼオライト又はヒドロタルサイトなどの支持材料上に吸着した、又はヒドロタルサイト若しくは別の層状格子系化合物中に化学反応によって結合した形態で用いることができる。ポリオールの部分エーテルとして、グリセロールモノエーテル及びグリセロールモノチオエーテルが好ましい。
【００３１】
重要なことは、陽イオンの選択ではなく、むしろ過塩素酸塩そのものの存在である。陽イオンは、液体又は固体の安定剤成分として可能な存在形態に影響を及ぼし、そのようにして安定化されたポリマーのある種のレオロジー特性に影響を及ぼすに過ぎない。
【００３２】
他の実施形態については、ＥＰ−Ａ−０  ３９４  ５４７、ＥＰ−Ａ−０  ４５７  ４７１及びＷＯ−Ａ−９４／２４２００に記載されている。
【００３３】
過塩素酸塩は、ＰＶＣ１００重量部当たり、例えば０．００１〜５、有利には０．０１〜３、特に好ましくは０．０１〜２重量部の量で用いることができる。
【００３４】
グリシジル化合物
これらは、炭素、酸素、窒素又はイオウ原子に直接接続している下式のグリシジル基を含み、このような化合物において、Ｒ１とＲ３は共に水素であり、Ｒ２は水素又はメチルであり、ｎは０であるか、Ｒ１とＲ３は一緒になって−ＣＨ２−ＣＨ２−又はＣＨ２−ＣＨ２−ＣＨ２−であり、その場合、Ｒ２は水素であり、ｎは０又は１である。したがって、グリシジル化合物は、グリシジルエーテル、チオエーテル、エステル又はチオエステル、及びＮ−グリシジル及びＣ−グリシジル化合物である。
【化３】
2006508220.tif 000007
【００３５】
Ｉ）分子内に少なくとも１個のカルボキシル基を有する化合物を、エピクロロヒドリン又はグリセロールジクロロヒドリン又はβ−メチルエピクロロヒドリンと反応させることによって得られるグリシジルエステル及びβ−メチルグリシジルエステル。この反応は、塩基の存在下で有利に起きる。
【００３６】
分子中に少なくとも１個のカルボキシル基を有する化合物としては、脂肪族カルボン酸を使用することが可能である。それらのカルボン酸の例は、グルタル酸、アジピン酸、ピメリン酸、スベリン酸、アゼライン酸及びセバシン酸又は二量体化若しくは三量体化したリノール酸、アクリル酸及びメタクリル酸、カプロン酸、カプリル酸、ラウリン酸、ミリスチン酸、パルミチン酸、ステアリン酸及びペラルゴン酸、並びに有機亜鉛化合物に関連して述べた酸である。
【００３７】
しかしながら、例えば、シクロヘキサンカルボン酸、テトラヒドロフタル酸、４−メチルテトラヒドロフタル酸、ヘキサヒドロフタル酸又は４−メチルヘキサヒドロフタル酸などの脂環式カルボン酸を用いることも可能である。
【００３８】
芳香族カルボン酸も使用することができ、例は、安息香酸、フタル酸、イソフタル酸、トリメリト酸及びピロメリト酸である。
【００３９】
同様に、例えば、トリメリト酸の、グリセロール又は２，２−ビス（４−ヒドロキシ−シクロヘキシル）プロパンなどのポリオールとのカルボキシル末端アダクトを使用することが可能である。
【００４０】
本発明の状況で使用することができる他のエポキシド化合物は、ＥＰ−Ａ−０  ５０６  ６１７に掲載されている。
【００４１】
ＩＩ）少なくとも１個の遊離アルコール性ヒドロキシル基及び／又はフェノール性ヒドロキシル基を有する化合物を、適切に置換されたエピクロロヒドリンとアルカリ性条件下、又は酸性触媒の存在下と続くアルカリ処理を伴って反応させることによって得られるグリシジルエーテル又はβ−メチルグリシジルエーテル。
【００４２】
このタイプのエーテルは、例えば、エチレングリコール、ジエチレングリコール及び高度なポリ（オキシエチレン）グリコール、プロパン−１，２−ジオール、又はポリ（オキシプロピレン）グリコール、プロパン−１，３−ジオール、ブタン−１，４−ジオール、ポリ（オキシテトラメチレン）グリコール、ペンタン−１，５−ジオール、ヘキサン−１，６−ジオール、ヘキサン−２，４，６−トリオール、グリセロール、１，１，１−トリメチロールプロパン、ビストリメチロールプロパン、ペンタエリトリトール、ソルビトールなどの非環式アルコールから、並びにポリエピクロロヒドリン、ブタノール、アミルアルコール、ペンタノールから、並びにイソオクタノール、２−エチルヘキサノール、イソデカノール及びＣ７〜Ｃ９−アルカノールとＣ９〜Ｃ１１−アルカノール混合物などの単官能性アルコールから誘導される。
【００４３】
また、このタイプのエーテルは、例えば、１，３−又は１，４−ジヒドロキシシクロヘキサン、ビス（４−ヒドロキシシクロヘキシル）メタン、２，２−ビス（４−ヒドロキシシクロヘキシル）プロパン又は１，１−ビス（２−ヒドロキシエチル）シクロヘキサ−３−エンなどの脂環式アルコールから誘導されるか、Ｎ，Ｎ−ビス（２−ヒドロキシエチル）アニリン又はｐ，ｐ’−ビス（２−ヒドロキシエチルアミノ）ジフェニルメタンなどの芳香核を有する。
【００４４】
また、エポキシド化合物は、例えば、フェノール、レゾルシノール又はヒドロキノンなどの単核フェノールから誘導することができるか、例えば、ビス（４−ヒドロキシフェニル）メタン、２，２−ビス（４−ヒドロキシフェニル）プロパン、２，２−ビス（３，５−ジブロモ−４−ヒドロキシフェニル）−プロパン、４，４’−ジヒドロキシジフェニルスルホンなどの多核フェノール、又はフェノールノボラックなどの、酸性条件下で得られるフェノールとホルムアルデヒドの縮合物をベースとする。
【００４５】
他の可能な末端エポキシドの例は、グリシジル１−ナフチルエーテル、グリシジル２−フェニルフェニルエーテル、２−ビフェニリルグリシジルエーテル、Ｎ−（２，３−エポキシプロピル）フタルイミド及び２，３−エポキシプロピル４−メトキシフェニルエーテルである。
【００４６】
ＩＩＩ）エピクロロヒドリンの、少なくとも１個のアミノ水素原子を含むアミンとの反応生成物の脱塩化水素によって得られるＮ−グリシジル化合物。これらのアミンは、例えば、アニリン、Ｎ−メチルアニリン、トルイジン、ｎ−ブチルアミン、ビス（４−アミノフェニル）メタン、ｍ−キシリレンジアミン又はビス−（４−メチルアミノフェニル）メタン、及びＮ，Ｎ，Ｏ−トリグリシジル−ｍ−アミノフェノール又はＮ，Ｎ，Ｏ−トリグリシジル−ｐ−アミノフェノールである。
【００４７】
しかしながら、Ｎ−グリシジル化合物には、エチレン尿素又は１，３−プロピレン尿素などのシクロアルキレン尿素のＮ，Ｎ’−ジ−、Ｎ，Ｎ’，Ｎ’’−トリ−、Ｎ，Ｎ’，Ｎ’’，Ｎ’’’−テトラグリシジル誘導体、及び５，５−ジメチルヒダントイン又はグリコールウリルなどのヒダントインのＮ，Ｎ’−ジグリシジル誘導体及びイソシアヌル酸トリグリシジルも含まれる。
【００４８】
ＩＶ）例えば、エタン−１，２−ジチオール又はビス（４−メルカプトメチルフェニル）エーテルなどの、ジチオールから誘導されるジ−Ｓ−グリシジル誘導体などのＳ−グリシジル化合物。
【００４９】
Ｖ）Ｒ１とＲ３が一緒になって−ＣＨ２−ＣＨ２−であり、ｎが０である上式の基を有するエポキシ化合物は、ビス（２，３−エポキシシクロペンチル）エーテル、２，３−エポキシシクロペンチルグリシジルエーテル又は１，２−ビス（２，３−エポキシシクロペンチルオキシ）エタンである。Ｒ１とＲ３が一緒になって−ＣＨ２−ＣＨ２−であり、ｎが１である上式の基を有するエポキシ樹脂は、例えば、３，４−エポキシ−６−メチルシクロヘキサンカルボン酸（３’，４’−エポキシ−６’−メチルシクロヘキシル）メチルである。
【００５０】
適している末端エポキシドの例は、
ａ）Ａｒａｌｄｉｔ（登録商標）ＧＹ２４０、Ａｒａｌｄｉｔ（登録商標）ＧＹ２５０、Ａｒａｌｄｉｔ（登録商標）ＧＹ２６０、Ａｒａｌｄｉｔ（登録商標）ＧＹ２６６又はＧＹ２８０、Ａｒａｌｄｉｔ（登録商標）ＧＹ２６００、Ａｒａｌｄｉｔ（登録商標）ＭＹ７９０などの液体ビスフェノールＡジグリシジルエーテル；
ｂ）Ａｒａｌｄｉｔ（登録商標）ＧＴ６０７１、Ａｒａｌｄｉｔ（登録商標）ＧＴ７０７１、Ａｒａｌｄｉｔ（登録商標）ＧＴ７０７２、Ａｒａｌｄｉｔ（登録商標）ＧＴ６０６３、Ａｒａｌｄｉｔ（登録商標）ＧＴ７２０３、Ａｒａｌｄｉｔ（登録商標）ＧＴ６０６４、Ａｒａｌｄｉｔ（登録商標）ＧＴ７３０４、Ａｒａｌｄｉｔ（登録商標）ＧＴ７００４、Ａｒａｌｄｉｔ（登録商標）ＧＴ６０８４、Ａｒａｌｄｉｔ（登録商標）ＧＴ１９９９、Ａｒａｌｄｉｔ（登録商標）ＧＴ７０７７、Ａｒａｌｄｉｔ（登録商標）ＧＴ６０９７、Ａｒａｌｄｉｔ（登録商標）ＧＴ７０９７、Ａｒａｌｄｉｔ（登録商標）ＧＴ７００８、Ａｒａｌｄｉｔ（登録商標）ＧＴ６０９９、Ａｒａｌｄｉｔ（登録商標）ＧＴ６６０８、Ａｒａｌｄｉｔ（登録商標）ＧＴ６６０９、Ａｒａｌｄｉｔ（登録商標）ＧＴ６６１０などの固体ビスフェノールＡジグリシジルエーテル；
ｃ）Ａｒａｌｄｉｔ（登録商標）ＧＹ２８１、Ａｒａｌｄｉｔ（登録商標）ＰＹ３０２、Ａｒａｌｄｉｔ（登録商標）ＰＹ３０６などの液体ビスフェノールＦジグリシジルエーテル；
ｄ）ＣＧ  Ｅｐｏｘｙ  Ｒｅｓｉｎ（登録商標）０１６３などの固体のテトラフェニルエタンのポリグリシジルエーテル；
ｅ）ＥＰＮ１１３８、ＥＰＮ１１３９、ＧＹ１１８０、ＰＹ３０７などの固体及び液体のフェノール−ホルムアルデヒドノボラックのポリグリシジルエーテル；
ｆ）ＥＣＮ１２３５、ＥＣＮ１２７３、ＥＣＮ１２８０、ＥＣＮ１２９９などの固体及び液体のｏ−クレゾール−ホルムアルデヒドノボラックのポリグリシジルエーテル；
ｇ）Ｓｈｅｌｌ（登録商標）グリシジルエーテル１６２、Ａｒａｌｄｉｔ（登録商標）ＤＹ０３９０、Ａｒａｌｄｉｔ（登録商標）ＤＹ０３９１などの液体のアルコールのグリシジルエーテル；
ｈ）液体又は固体のカルボン酸のグリシジルエーテル、Ｓｈｅｌｌ（登録商標）Ｃａｒｄｕｒａ  Ｅ並びに、Ａｒａｌｄｉｔ（登録商標）ＰＹ２８４及びＡｒａｌｄｉｔ（登録商標）ＰＴ９１０などのテレフタル酸エステル、イソフタル酸エステル及びトリメリト酸エステル；
ｉ）Ａｒａｌｄｉｔ（登録商標）ＰＴ８１０及びＵ−グリシジルフタルイマド（ｇｌｙｃｉｄｙｌｐｈｔｈａｌｉｍａｄｅ）などの固体の複素環式エポキシ樹脂（イソシアヌル酸トリグリシジル）；
ｊ）Ａｒａｌｄｉｔ（登録商標）ＣＹ１７９などの液体脂環式エポキシ樹脂；
ｋ）Ａｒａｌｄｉｔ（登録商標）ＭＹ０５１０などの液体のｐ−アミノフェノールのＮ，Ｎ，Ｏ−トリグリシジルエーテル；
ｌ）Ａｒａｌｄｉｔ（登録商標）ＭＹ７２０、Ａｒａｌｄｉｔ（登録商標）ＭＹ７２１などのテトラグリシジル−４，４’−メチレンベンズアミン（ｍｅｔｈｙｌｅｎｅｂｅｎｚａｍｉｎｅ）すなわちＮ，Ｎ，Ｎ’，Ｎ’−テトラグリシジルジアミノフェニルメタン；
ｍ）アクリル酸及びメタクリル酸の重合体又は共重合体グリシジルエステルである。
【００５１】
２個の官能基を有するエポキシ化合物の使用が好ましい。しかしながら、原理上は、１、３個以上の官能基を有するエポキシ化合物を用いることも可能である。
【００５２】
芳香族基を有するエポキシ化合物、特にジグリシジル化合物を主に使用する。
【００５３】
望ましい場合、様々なエポキシ化合物の混合物を用いることも可能である。
【００５４】
末端エポキシ化合物として、例えば、２，２−ビス（４−ヒドロキシフェニル）プロパン（ビスフェノールＡ）、ビス（４−ヒドロキシフェニル）メタン又はビス（オルト／パラ−ヒドロキシフェニル）メタンの混合物（ビスフェノールＦ）などのビスフェノールをベースとするジグリシジルエーテルが特に好ましい。
【００５５】
末端エポキシ化合物は、ＰＶＣ１００重量部当たり、好ましくは少なくとも０．１重量部、例えば、０．１〜５０、有利には１〜３０、特に１〜２５重量部の量で用いることができる。
【００５６】
ヒドロタルサイト及びアルカリ（土類）金属アルミノケイ酸塩（ゼオライト）
これらの化合物の化学組成は、例えば、特許ＤＥ−Ａ−３  ８４３  ５８１、ＵＳ−Ａ−４，０００，１００、ＥＰ−Ａ−０  ０６２  ８１３及びＷＯ−Ａ−９３／２０１３５から当業者に知られている。
【００５７】
一連のヒドロタルサイトからの化合物は、以下の一般式によって記述することができ、
Ｍ２＋１−ｘＭ３＋ｘ（ＯＨ）２（Ａｂ−）ｘ／ｂ・ｄＨ２Ｏ
式中、
Ｍ２＋＝群Ｍｇ、Ｃａ、Ｓｒ，Ｚｎ及びＳｎからの１個又は複数の金属であり、
Ｍ３＋＝Ａｌ、又はＢであり、
Ａｎは、原子価ｎを有する陰イオンであり、
ｂは、１〜２の数字であり、
０＜ｘ＜０．５であり、
ｍは、０〜２０の数字である。
【００５８】
Ａｎ＝ＯＨ−、ＣｌＯ４−、ＨＣＯ３−、ＣＨ３ＣＯＯ−、Ｃ６Ｈ５ＣＯＯ−、ＣＯ３２−、（ＣＨＯＨＣＯＯ）２２−、（ＣＨ２ＣＯＯ）２２−、ＣＨ３ＣＨＯＨＣＯＯ−、ＨＰＯ３−又はＨＰＯ４２−であることが好ましい。
【００５９】
ヒドロタルサイトの例は、
Ａｌ２Ｏ３．６ＭｇＯ．ＣＯ２．１２Ｈ２Ｏ（ｉ）、Ｍｇ４，５Ａｌ２（ＯＨ）１３．ＣＯ３．３．５Ｈ２Ｏ（ｉｉ）、４ＭｇＯ．Ａｌ２Ｏ３．ＣＯ２．６Ｈ２Ｏ（ｉｉｉ）、４ＭｇＯ．Ａｌ２Ｏ３．ＣＯ２．６Ｈ２Ｏ、ＺｎＯ．３ＭｇＯ．Ａｌ２Ｏ３．ＣＯ２．８〜９Ｈ２Ｏ及びＺｎＯ．３ＭｇＯ．Ａｌ２Ｏ３．ＣＯ２．５〜６Ｈ２Ｏである。
【００６０】
タイプｉ、ｉｉ及びｉｉｉが特に好ましい。
【００６１】
ゼオライト（アルカリ金属及びアルカリ土類金属アルミノケイ酸塩）
これらは、以下の一般式によって記述することができ、
Ｍｘ／ｎ［（ＡｌＯ２）ｘ（ＳｉＯ２）ｙ］．ｗＨ２Ｏ
式中、ｎは、陽イオンＭの電荷であり、
Ｍは、Ｌｉ、Ｎａ、Ｋ、Ｍｇ、Ｃａ、Ｓｒ又はＢａなどの第一又は第二主族からの元素であり、
ｙ：ｘは，０．８〜１５、好ましくは０．８〜１．２の数字であり、
ｗは、０〜３００、好ましくは０．５〜３０の数字である。
【００６２】
ゼオライトの例は、式Ｎａ１２Ａｌ１２Ｓｉ１２Ｏ４８．２７Ｈ２Ｏ［ゼオライトＡ］、Ｎａ６Ａｌ６Ｓｉ６Ｏ２４．２ＮａＸ．７．５Ｈ２Ｏ（Ｘ＝ＯＨ、ハロゲン、ＣｌＯ４）［方ソーダ石］；Ｎａ６Ａｌ６Ｓｉ３０Ｏ７２．２４Ｈ２Ｏ；Ｎａ８Ａｌ８Ｓｉ４０Ｏ９６．２４Ｈ２Ｏ；Ｎａ１６Ａｌ１６Ｓｉ２４Ｏ８０．１６Ｈ２Ｏ；Ｎａ１６Ａｌ１６Ｓｉ３２Ｏ９６．１６Ｈ２Ｏ；Ｎａ５６Ａｌ５６Ｓｉ１３６Ｏ３８４．２５０Ｈ２Ｏ［ゼオライトＹ］、Ｎａ８６Ａｌ８６Ｓｉ１０６Ｏ３８４．２６４Ｈ２Ｏ［ゼオライトＸ］のアルミノケイ酸ナトリウム；
又は（Ｎａ，Ｋ）１０Ａｌ１０Ｓｉ２２Ｏ６４．２０Ｈ２Ｏ；Ｃａ４，５Ｎａ３［（ＡｌＯ２）１２（ＳｉＯ２）１２］．３０Ｈ２Ｏ；Ｋ９Ｎａ３［（ＡｌＯ２）１２（ＳｉＯ２）１２］．２７Ｈ２Ｏなどの、Ｎａ原子のＬｉ、Ｋ、Ｍｇ、Ｃａ、Ｓｒ又はＺｎ原子による完全又は部分置換によって調製可能なゼオライトである。
【００６３】
好ましいゼオライトは、式
Ｎａ１２Ａｌ１２Ｓｉ１２Ｏ４８．２７Ｈ２Ｏ［ゼオライトＡ］、
Ｎａ６Ａｌ６Ｓｉ６Ｏ２４．２ＮａＸ．７．５Ｈ２Ｏ、Ｘ＝ＯＨ、Ｃｌ、ＣｌＯ４、１／２ＣＯ３［方ソーダ石］
Ｎａ６Ａｌ６Ｓｉ３０Ｏ７２．２４Ｈ２Ｏ、
Ｎａ８Ａｌ８Ｓｉ４０Ｏ９６．２４Ｈ２Ｏ、
Ｎａ１６Ａｌ１６Ｓｉ２４Ｏ８０．１６Ｈ２Ｏ、
Ｎａ１６Ａｌ１６Ｓｉ３２Ｏ９６．１６Ｈ２Ｏ、
Ｎａ５６Ａｌ５６Ｓｉ１３６Ｏ３８４．２５０Ｈ２Ｏ［ゼオライトＹ］、
Ｎａ８６Ａｌ８６Ｓｉ１０６Ｏ３８４．２６４Ｈ２Ｏ［ゼオライトＸ］のゼオライト
及び約１：１のＡｌ／Ｓｉ比を有するＸ及びＹゼオライト、
又は（Ｎａ，Ｋ）１０Ａｌ１０Ｓｉ２２Ｏ６４．２０Ｈ２Ｏ
Ｃａ４，５Ｎａ３［（ＡｌＯ２）１２（ＳｉＯ２）１２］．３０Ｈ２Ｏ
Ｋ９Ｎａ３［（ＡｌＯ２）１２（ＳｉＯ２）１２］．２７Ｈ２Ｏなどの、Ｎａ原子のＬｉ、Ｋ、Ｍｇ、Ｃａ、Ｓｒ又はＺｎ原子による完全又は部分置換によって調製可能なゼオライトである。
【００６４】
また、示したゼオライトは、含水量がより低いか、無水であってもよい。
【００６５】
他の適しているゼオライトは、
Ｎａ２Ｏ・Ａｌ２Ｏ３・（２〜５）ＳｉＯ２・（３．５〜１０）Ｈ２Ｏ［ゼオライトＰ］
Ｎａ２Ｏ・Ａｌ２Ｏ３・２ＳｉＯ２・（３．５〜１０）Ｈ２Ｏ（ゼオライトＭＡＰ）
又は
（Ｌｉ、Ｎａ、Ｋ、Ｈ）１０Ａｌ１０Ｓｉ２２Ｏ６４．２０Ｈ２Ｏ
Ｋ９Ｎａ３［（ＡｌＯ２）１２（ＳｉＯ２）１２］．２７Ｈ２Ｏ
Ｋ４Ａｌ４Ｓｉ４Ｏ１６・６Ｈ２Ｏ［ゼオライトＫ−Ｆ］
Ｂａｒｒｅｒ他、Ｊ．Ｃｈｅｍ．Ｓｏｃ．１９５２、１５６１〜７１、及びＵＳ−Ａ−２，９５０，９５２に記載のＮａ８Ａｌ８Ｓｉ４０Ｏ９６．２４Ｈ２Ｏ［ゼオライトＤ］などの、Ｎａ原子のＬｉ、Ｋ又はＨ原子による完全又は部分置換によって調製可能なゼオライトである。
【００６６】
また、以下のゼオライト：
ＥＰ−Ａ−４００，９６１に記載の斜方カリ沸石；
ＧＢ−Ａ−８４１，８１２に記載のゼオライトＲ；
ＵＳ−Ａ−４，５０３，０２３に記載のゼオライトＬＺ−２１７；
ＵＳ−Ａ−４，３３３，８５９に記載のＣａ非含有ゼオライトＬＺ−２１８；
ＵＳ−Ａ−４，５０３，０２３に記載のゼオライトＴ、ゼオライトＬＺ−２２０；
Ｎａ３Ｋ６Ａｌ９Ｓｉ２７Ｏ７２．２１Ｈ２Ｏ［ゼオライトＬ］；
ＵＳ−Ａ−４，５０３，０２３に記載のゼオライトＬＺ−２１１；
ＵＳ−Ａ−４，５０３，０２３に記載のゼオライトＬＺ−２１２；
ＵＳ−Ａ−４，５０３，０２３に記載のゼオライトＯ、ゼオライトＬＺ−２１７；
ＵＳ−Ａ−４，５０３，０２３に記載のゼオライトＬＺ−２１９；
ＵＳ−Ａ−４，５０３，０２３に記載のゼオライトＲｈｏ、ゼオライトＬＺ−２１４；
Ａｍ．Ｍｉｎｅｒａｌ．５４  １６０７（１９６９）に記載のゼオライトＺＫ−１９；
Ｂａｒｒｅｒ他、Ｊ．Ｃｈｅｍ．Ｓｏｃ．１９５６、２８８２に記載のゼオライトＷ（Ｋ〜Ｍ）
Ｎａ３０Ａｌ３０Ｓｉ６６Ｏ１９２．９８Ｈ２Ｏ［ゼオライトＺＫ−５、ゼオライトＱ］が適している。
【００６７】
ｘが２〜５であり、ｙが３．５〜１０である上式のゼオライトＰグレードが特に好ましく、さらに、ｘが２であり、ｙが３．５〜１０である表示式のゼオライトＭＡＰが特に好ましい。特に、関係するゼオライトは、ゼオライトＮａ−Ｐであり、すなわちＭは、Ｎａである。このゼオライトは、一般に、それらの立方、正方又は斜方構造の点で異なる変型Ｎａ−Ｐ−１、Ｎａ−Ｐ−２及びＮａ−Ｐ−３で存在する（Ｒ．Ｍ．Ｂａｒｒｅｒ、Ｂ．Ｍ．Ｍｕｎｄａｙ、Ｊ．Ｃｈｅｍ．Ｓｏｃ．Ａ  １９７１、２９０９〜１４）。言及した参考文献は、ゼオライトＰ−１及びＰ−２の調製についても記載している。その参考文献によれば、ゼオライトＰ−３は極めてまれであるため実際的興味はほとんどない。ゼオライトＰ−１の構造は、前述のゼオライト構造アトラス（Ａｔｌａｓ  ｏｆ  Ｚｅｏｌｉｔｅ  Ｓｔｒｕｃｔｕｒｅｓ）から知られるギスモンド沸石構造に相当する。最近の文献（ＥＰ−Ａ−０  ３８４  ０７０）では、Ｐタイプの立方（ゼオライトＢ又はＰｃ）ゼオライトと正方（ゼオライトＰ１）ゼオライトが区別されている。この文献には、１．０７：１以下のＳｉ：Ａｌ比を有するＰタイプの比較的新しいゼオライトも記述されている。これらは、「Ｍａｘｉｍｕｍ  Ａｌｕｍｉｎｕｍ  Ｐ」としての名称ＭＡＰ又はＭＡ−Ｐを有するゼオライトである。調製方法に応じて、ゼオライトＰは、少量の他のゼオライトを含むことがある。高度に純粋なゼオライトＰについてはＷＯ−Ａ−９４／２６６６２に記載されている。
【００６８】
本発明の範囲内で、水溶性の有機又は無機分散剤の存在下で沈殿及び結晶化させた微粉化した水溶性のアルミノケイ酸ナトリウムを使用することも可能である。それらの分散剤は、沈殿及び結晶化に先立って、又はその間に任意の望ましい方法で反応混合物に導入することができる。
【００６９】
ＮａゼオライトＡ及びＮａゼオライトＰが特に好ましい。
【００７０】
さらに、粒径が極めて小さなゼオライト、特に、ＵＳ−Ａ−６，０９６，８２０にも記載されているようなＮａ−Ａ−タイプ及びＮａ−Ｐタイプのゼオライトが好ましい。
【００７１】
ヒドロタルサイト及び／又はゼオライトは、ハロゲン含有ポリマー１００重量部当たり、例えば、０．１〜２０、有利には０．１〜１０、特に０．１〜５重量部の量で用いることができる。
【００７２】
ヒドロキシカルボン酸金属塩：さらに、金属が、アルカリ金属若しくはアルカリ土類金属又はアルミニウムであってもよいヒドロキシカルボン酸金属塩が存在してもよい。ナトリウム、カリウム、マグネシウム又はカルシウムが好ましい。ヒドロキシカルボン酸は、グリコール酸、乳酸、リンゴ酸、酒石酸又はクエン酸又はサリチル酸又は４−ヒドロキシ安息香酸、さもなければグリセリン酸、グルコン酸及び糖酸であってもよい（ＰＳ  ＧＢ１，６９４，８７３を参照）。
【００７３】
β−ジケトン、β−ケトエステル：使用することができる１，３−ジカルボニル化合物は、直鎖又は環式ジカルボニル化合物であってよい。以下の式：Ｒ’１ＣＯＣＨＲ’２−ＣＯＲ’３（式中、Ｒ’１は、Ｃ１〜Ｃ２２−アルキル、Ｃ５〜Ｃ１０−ヒドロキシアルキル、Ｃ２〜Ｃ１８−アルケニル、フェニル、ＯＨ−、Ｃ１〜Ｃ４−アルキル−、Ｃ１〜Ｃ４−アルコキシ−若しくはハロゲン−置換フェニル、Ｃ７〜Ｃ１０−フェニルアルキル、Ｃ５〜Ｃ１２−シクロアルキル、Ｃ１〜Ｃ４−アルキル−置換Ｃ５〜Ｃ１２−シクロアルキル又は基−Ｒ’５−Ｓ−Ｒ’６若しくはＲ’５−Ｏ−Ｒ’６であり、Ｒ’２は、水素、Ｃ１〜Ｃ８−アルキル、Ｃ２〜Ｃ１２−アルケニル、フェニル、Ｃ７〜Ｃ１２−アルキルフェニル、Ｃ７〜Ｃ１０−フェニルアルキル又は基−ＣＯ−Ｒ’４であり、Ｒ’３は、Ｒ’１について定義した通りであるか、Ｃ１〜Ｃ１８−アルコキシであり、Ｒ’４は、Ｃ１〜Ｃ４−アルキル又はフェニルであり、Ｒ’５は、Ｃ１〜Ｃ１０−アルキレンであり、Ｒ’６は、Ｃ１〜Ｃ１２−アルキル、フェニル、Ｃ７〜Ｃ１８−アルキルフェニル又はＣ７〜Ｃ１０−フェニルアルキルである）のジカルボニル化合物の使用が好ましい。
【００７４】
これらには、ＥＰ−Ａ−０  ３４６  ２７９のヒドロキシル含有ジケトン及びＥＰ−Ａ−０  ３０７  ３５８のオキサ及びチアジケトン、並びにＵＳ−Ａ−４，３３９，３８３のイソシアン酸をベースとするケトエステルが含まれる。
【００７５】
アルキルとしてのＲ’１及びＲ’３は、特に、例えば、メチル、エチル、ｎ−プロピル、イソプロピル、ｎ−ブチル、ｔｅｒｔ−ブチル、ペンチル、ヘキシル、ヘプチル、オクチル、デシル、ドデシル又はオクタデシルなどのＣ１〜Ｃ１８−アルキルであってよい。
【００７６】
ヒドロキシアルキルとしてのＲ’１及びＲ’３は、特に、基−（ＣＨ２）ｎ−ＯＨ（式中、ｎは、５、６又は７である）である。
【００７７】
アルケニルとしてのＲ’１及びＲ’３は、例えば、ビニル、アリル、メタリル、１−ブテニル、１−ヘキセニル又はオレイルであってよく、好ましくはアリルである。
【００７８】
ＯＨ−、アルキル−、アルコキシ−又はハロゲン−置換フェニルとしてのＲ’１及びＲ’３は、例えば、トリル、キシリル、ｔｅｒｔ−ブチルフェニル、メトキシフェニル、エトキシフェニル、ヒドロキシフェニル、クロロフェニル又はジクロロフェニルであってもよい。
【００７９】
フェニルアルキルとしてのＲ’１及びＲ’３は、特にベンジルである。シクロアルキル又はアルキルシクロアルキルとしてのＲ’２及びＲ’３は、特に、シクロヘキシル又はメチルシクロヘキシルである。
【００８０】
アルキルとしてのＲ’２は、特にＣ１〜Ｃ４−アルキルであってよい。Ｃ２〜Ｃ１２−アルケニルとしてのＲ’２は、特にアリルであってよい。アルキルフェニルとしてのＲ’２は、特にトリルであってよい。フェニルアルキルとしてのＲ’２は、特にベンジルであってよい。Ｒ’２は、水素であることが好ましい。アルコキシとしてのＲ’３は、例えば、メトキシ、エトキシ、ブトキシ、ヘキシルオキシ、オクチルオキシ、ドデシルオキシ、トリデシルオキシ、テトラデシルオキシ又はオクタデシルオキシであってもよい。Ｃ１〜Ｃ１０−アルキレンとしてのＲ’５は、特にＣ２〜Ｃ４−アルキレンであってよい。アルキルとしてのＲ’６は、特に、例えば、ブチル、ヘキシル、オクチル、デシル又はドデシルなどのＣ４〜Ｃ１２−アルキルである。アルキルフェニルとしてのＲ’６は、特にトリルである。フェニルアルキルとしてのＲ’６は、特にベンジルである。
【００８１】
上式の１，３−ジカルボニル化合物並びにそれらのアルカリ金属、アルカリ土類金属及び亜鉛キレートの例は、アセチルアセトン、ブタノイルアセトン、ヘプタノイルアセトン、ステロイルアセトン、パルミトイルアセトン、ラウロイルアセトン、７−ｔｅｒｔ−ノニルチオ−２，４−ヘプタンジオン、ベンゾイルアセトン、ジベンゾイルメタン、ラウロイルベンゾイルメタン、パルミトイルベンゾイルメタン、ステアロイルベンゾイルメタン、イソオクチルベンゾイルメタン、５−ヒドロキシカプロニルベンゾイルメタン、トリベンゾイルメタン、ビス（４−メチルベンゾイル）メタン、ベンゾイル−ｐ−クロロベンゾイルメタン、ビス（２−ヒドロキシベンゾイル）メタン、４−メトキシベンゾイルベンゾイルメタン、ビス（４−メトキシベンゾイル）メタン、１−ベンゾイル−１−アセチルノナン、ベンゾイルアセチルフェニルメタン、ステアロイル−４−メトキシベンゾイルメタン、ビス（４−ｔｅｒｔ−ブチルベンゾイル）メタン、ベンゾイルホルミルメタン、ベンゾイルフェニルアセチルメタン、ビスシクロヘキサノイルメタン、ジ−ピバロイルメタン、２−アセチルシクロペンタノン、２−ベンゾイルシクロペンタノン、メチル、エチル及びアリルジアセトアセタート、メチル及びエチルベンゾイル−、プロピオニル−及びブチリルアセトアセタート、トリアセチルメタン、アセト酢酸メチル、エチル、ヘキシル、オクチル、ドデシル又はオクタデシル、ベンゾイル酢酸メチル、エチル、ブチル、２−エチルヘキシル、ドデシル又はオクタデシル、並びにＣ１〜Ｃ１８−アルキルプロピオニルアセタート及びブチリルアセタート；ステアロイル酢酸エチル、プロピル、ブチル、ヘキシル又はオクチル、並びにＥＰ−Ａ−０  ４３３  ２３０に記載の多環式β−ケトエステル、並びにデヒドラ酢酸（ｄｅｈｙｄｒａａｃｅｔｉｃ  ａｃｉｄ）、及びその亜鉛、マグネシウム又はアルカリ金属塩である。
【００８２】
アセチルアセトン及びデヒドロ酢酸（ｄｅｈｙｄｒａｃｅｔｉｃ  ａｃｉｄ）のＣａ、Ｍｇ及びＺｎ塩が好ましい。Ｒ’１は、Ｃ１〜Ｃ１８−アルキル、フェニル、ＯＨ−、メチル−又はメトキシ−置換フェニル、Ｃ７〜Ｃ１０−フェニルアルキル又はシクロヘキシルであり、Ｒ’２は、水素であり、Ｒ’３は、Ｒ’１について定義した通りである上式の１，３−ジケト化合物が特に好ましい。
【００８３】
１，３−ジケト化合物は、ＰＶＣ１００重量部当たり、例えば、０．０１〜１０、有利には０．０１〜３、特に０．０１〜２重量部の量で用いることができる。
【００８４】
他のＮ含有安定剤：尿素、特にフェニル尿素及びジフェニル尿素、インドール（２−フェニルインドールなど）、アミノフェノール、β−アミノクロトン酸エステル（１，４−ブタンジオール及びチオジグリコールのビスエステルなど）及びピロール（特に、２−ピロールカルボン酸、２，４−ジフェニルピロール及び２−アルキル−４−フェニル−ピロール−３−カルボン酸エステル）。
【００８５】
１，３−二置換６−アミノウラシル：必要に応じて、これらは、式（Ｉ）の化合物の合成における副生成物として得ることができ、適用の場合には、分離されないが同時に使用される。２成分の組合せ、すなわちモノプロピル−及びジプロピル−、モノブチル−及びジブチル−、モノヘキシル−及びジヘキシル−、モノオクチル−及びジオクチル−、モノアリル−及びジアリル−、モノベンジル−及びジベンジル−、モノ−３−メトキシプロピル−及びビス−３−メトキシプロピル−、並びにモノ−２−フェネチル−及びビス−２−フェネチル−６−アミノウラシルが好ましい。
【００８６】
さらに、本発明の組成物には、安定剤、補助剤及び加工助剤などの伝統的な添加剤を加えることもでき、例は、アルカリ金属化合物及びアルカリ土類金属化合物、滑沢剤、可塑剤、顔料、充填剤、亜リン酸エステル、チオ亜リン酸エステル及びチオリン酸エステル、メルカプトカルボン酸エステル、エポキシ化脂肪酸エステル、抗酸化剤、ＵＶ吸収剤及び光安定剤、蛍光増白剤、衝撃改質剤及び加工助剤、ゲル化剤、静電防止剤、殺生剤、金属不動態化剤、難燃剤及び発泡剤、防曇剤、相溶化剤及び抗プレートアウト剤（ａｎｔｉｐｌａｔｅｏｕｔ  ａｇｅｎｔ）である（「ＰＶＣ配合ハンドブック（Ｈａｎｄｂｏｏｋ  ｏｆ  ＰＶＣ  Ｆｏｒｍｕｌａｔｉｎｇ）」ｂｙ  Ｅ．Ｊ．Ｗｉｃｋｓｏｎ、Ｊｏｈｎ  Ｗｉｌｅｙ  ＆  Ｓｏｎｓ、Ｎｅｗ  Ｙｏｒｋ  １９９３年を参照）。このような添加剤の例は以下の通りである。
【００８７】
Ｉ．充填剤：充填剤（ＰＶＣ配合ハンドブック（ＨＡＮＤＢＯＯＫ  ＯＦ  ＰＶＣ  ＦＯＲＭＵＬＡＴＩＮＧ）Ｅ．Ｊ．Ｗｉｃｋｓｏｎ、Ｊｏｈｎ  Ｗｉｌｅｙ  ＆  Ｓｏｎｓ、Ｉｎｃ．、１９９３年、３９３〜４４９ページ）及び補強剤（プラスチック添加剤ハンドブック（Ｐｌａｓｔｉｃｓ  Ａｄｄｉｔｉｖｅｓ  Ｈａｎｄｂｏｏｋ）Ｈ．Ｚｗｅｉｆｅｌ．、Ｃａｒｌ  Ｈａｎｓｅｒ、第５版、２００１年、９０１〜９４８ページ）は、例えば、炭酸カルシウム、ドロマイト、ウォラストナイト、酸化マグネシウム、水酸化マグネシウム、ケイ酸塩、陶土、滑石、ガラス繊維、ガラス玉、木粉、雲母、金属酸化物、又は金属水酸化物、カーボンブラック、グラファイト、岩粉、重晶石、ガラス繊維、滑石、カオリン及びチョークである。チョークが好ましい。充填剤は、ＰＶＣ１００重量部当たり、好ましくは少なくとも１重量部、例えば、５〜２００、有利には１０〜１５０、特に１５〜１００重量部の量で用いることができる。
【００８８】
ＩＩ．金属セッケン：金属セッケンは、主に、好ましくは比較的長鎖のカルボン酸の金属カルボン酸塩である。よく知られた例は、ステアリン酸塩及びラウリン酸塩、並びにオレイン酸塩及びより短鎖のアルカンカルボン酸の塩である。アルキル安息香酸も金属セッケンに含まれると言える。挙げることができる金属は、Ｌｉ、Ｎａ、Ｋ、Ｍｇ、Ｃａ、Ｓｒ、Ｂａ、Ｚｎ、Ａｌ、Ｌａ、Ｃｅ及び希土類金属である。バリウム／亜鉛、マグネシウム／亜鉛、カルシウム／亜鉛又はカルシウム／マグネシウム／亜鉛安定剤などの相乗的混合物として知られるものが使用されることが多い。金属セッケンは、個々に、又は混合物として、特にステアリン酸カルシウム、ラウリン酸マグネシウム又はステアリン酸マグネシウムとして用いることができる。一般的な金属セッケンの総説は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第５版、第Ａ１６巻（１９８５年）、ｐ．３６１ｆｆ．）に掲載されている。一連の脂肪族飽和Ｃ２〜Ｃ２２カルボン酸塩、脂肪族不飽和Ｃ３〜Ｃ２２カルボン酸塩、少なくとも１個のＯＨ基によって置換されている脂肪族Ｃ２〜Ｃ２２カルボン酸塩、５〜２２個の炭素原子を有する環式及び二環式カルボン酸塩、少なくとも１個のＯＨ基によって、及び／又はＣ１〜Ｃ１６−アルキルによって置換されている非置換ベンゼンカルボン酸塩、少なくとも１個のＯＨ基によって、及び／又はＣ１〜Ｃ１６−アルキルによって置換されている非置換ナフタレンカルボン酸塩、フェニルＣ１〜Ｃ１６−アルキルカルボン酸塩、ナフチルＣ１〜Ｃ１６−アルキルカルボン酸塩又は非置換若しくはＣ１〜Ｃ１２−アルキル置換フェノラート、タラート（ｔａｌｌａｔｅ）並びに樹脂酸塩からの有機金属セッケンを使用することが有利である。
【００８９】
挙げることができる指定の例は、酢酸、プロピオン酸、酪酸、吉草酸、ヘキサン酸、エナント酸、オクタン酸、ネオデカン酸、２−エチルヘキサン酸、ペラルゴン酸、デカン酸、ウンデカン酸、ドデカン酸、トリデカン酸、ミリスチン酸、パルミチン酸、イソステアリン酸、ステアリン酸、１２−ヒドロキシステアリン酸、ベヘン酸、安息香酸、ｐ−ｔｅｒｔ−ブチル安息香酸、Ｎ，Ｎ−ジメチルヒドロキシ安息香酸、３，５−ジ−ｔｅｒｔ−ブチル−４−ヒドロキシ安息香酸、トルイル酸、ジメチル安息香酸、エチル安息香酸、ｎ−プロピル安息香酸、サリチル酸、ｐ−ｔｅｒｔ−オクチルサリチル酸及びソルビン酸などの一価カルボン酸の亜鉛塩、カルシウム塩、マグネシウム塩又はバリウム塩；シュウ酸、マロン酸、コハク酸、グルタル酸、アジピン酸、フマル酸、ペンタン−１，５−ジカルボン酸、ヘキサン−１，６−ジカルボン酸、ヘプタン−１，７−ジカルボン酸、オクタン−１，８−ジカルボン酸、フタル酸、イソフタル酸、テレフタル酸及びヒドロキシフタル酸などの二価カルボン酸のモノエステルのカルシウム塩、マグネシウム塩及び亜鉛塩；及びヘミメリト酸、トリメリト酸、ピロメリト酸及びクエン酸などの三価又は四価カルボン酸のジ−又はトリエステルのカルシウム塩、マグネシウム塩及び亜鉛塩である。
【００９０】
例えば、安息香酸塩又はアルカン酸塩、好ましくはステアリン酸塩、オレイン酸塩、ラウリン酸塩、パルミチン酸塩、ベヘン酸塩、ヒドロキシステアリン酸塩、ジヒドロキシステアリン酸塩又は２−エチルヘキサン酸塩などの７〜１８個の炭素原子を有するカルボン酸のカルシウム、マグネシウム及び亜鉛カルボン酸塩（狭義の金属セッケン）が好ましい。ステアリン酸塩、オレイン酸塩及びｐ−ｔｅｒｔ−ブチル安息香酸塩が特に好ましい。高塩基性亜鉛オクタン酸亜鉛などの高塩基性カルボン酸塩も好ましい。同様に、高塩基性カルシウムセッケンが好ましい。
【００９１】
望ましい場合、様々な構造のカルボン酸塩の混合物を用いることも可能である。
【００９２】
記載のように、有機亜鉛及び／又は有機カルシウム化合物を含む組成物が好ましい。
【００９３】
挙げた化合物の他に、前述の化合物に類似する化合物であることから、有機アルミニウム化合物、特にトリステアリン酸アルミニウム、ジステアリン酸アルミニウム及びモノステアリン酸アルミニウム、並びに酢酸アルミニウム及びそれらから誘導される塩基性誘導体も適している。
【００９４】
使用することができ、かつ好ましいアルミニウム化合物に関するさらなる情報は、ＵＳ−Ａ−４，０６０，５１２及びＵＳ−Ａ−３，２４３，３９４に掲載されている。
【００９５】
すでに挙げた化合物の他に、有機希土類化合物、特に前述の化合物に類似する化合物も適している。用語希土類化合物は、特に、元素セリウム、プラセオジム、ネオジム、サマリウム、ユーロピウム、ガドリニウム、テルビウム、ジスプロシウム、ホルミウム、エルビウム、ツリウム、イッテルビウム、ルテチウム、ランタン、及びイットリウムの化合物を意味し、混合物−特にセリウムとの混合物−が好ましい。他の好ましい希土類化合物は、ＥＰ−Ａ−０  １０８  ０２３に見いだすことができる。
【００９６】
望ましい場合、亜鉛、アルカリ金属、アルカリ土類金属、アルミニウム、セリウム、ランタン又は異なる構造のランタノイド化合物を用いることが可能である。また、有機亜鉛、有機アルミニウム、有機セリウム、有機アルカリ金属、有機アルカリ土類金属、有機ランタン又は有機ランタノイド化合物をアルモ（ａｌｕｍｏ）塩化合物にコーティングすることが可能であり、これに関してはＤＥ−Ａ−４  ０３１  ８１８も参照されたい。
【００９７】
金属セッケン及び／又はそれらの混合物は、ＰＶＣ１００重量部当たり、例えば、０．００１〜１０重量部、有利には０．０１〜８重量部、特に好ましくは０．０５〜５重量部の量で用いることができる。同じことは他の金属安定剤にあてはまる。
【００９８】
ＩＩＩ．他の金属安定剤：ここでは、有機スズ安定剤について具体的に述べる。それらは、カルボン酸塩、メルカプチド及び、特にスルフィドであってよい。適している化合物の例は、ＵＳ−Ａ−４，７４３，６４０に記載されている。
【００９９】
ＩＶ．アルカリ金属化合物及びアルカリ土類金属化合物：これらは、主に、前述の酸のカルボン酸塩ばかりでなく、対応する酸化物及び／又は水酸化物又は炭酸塩を意味する。それらの有機酸との混合物も適している。例は、ＬｉＯＨ、ＮａＯＨ、ＫＯＨ、ＣａＯ、Ｃａ（ＯＨ）２、ＭｇＯ、Ｍｇ（ＯＨ）２、Ｓｒ（ＯＨ）２、Ａｌ（ＯＨ）３、ＣａＣＯ３及びＭｇＣＯ３（マグネシアアルバ及びハント石などの塩基性炭酸塩なども）、並びに脂肪酸のＮａ及びＫ塩である。アルカリ土類金属及びＺｎカルボン酸塩の場合、「高塩基性」化合物として知られるＭＯ又はＭ（ＯＨ）２（Ｍ＝Ｃａ、Ｍｇ、Ｓｒ又はＺｎ）とのアダクトを用いることも可能である。本発明の安定剤の組合せの他に、アルカリ金属カルボン酸塩、アルカリ土類金属カルボン酸塩及び／又はアルミニウムカルボン酸塩を用いることが好ましい。
【０１００】
Ｖ．滑沢剤：適している滑沢剤の例は、モンタンワックス、脂肪酸エステル、ＰＥワックス、アミドワックス、塩素化パラフィン、グリセロールエステル又はアルカリ土類金属セッケン、特にステアリン酸カルシウムである。使用することができる滑沢剤は、「プラスチック添加剤ハンドブック（Ｐｌａｓｔｉｃｓ  Ａｄｄｉｔｉｖｅｓ  Ｈａｎｄｂｏｏｋ）」、Ｈ．Ｚｗｅｉｆｅｌ、Ｃａｒｌ  Ｈａｎｓｅｒ  Ｖｅｒｌａｇ、第５版、２００１年、５５１〜５５２ページにも記載されている。また、脂肪ケトン（ＤＥ−Ａ−４  ２０４  ８８７に記載）及びシリコーンをベースとする滑沢剤（ＥＰ−Ａ−０  ２２５  ２６１に記載）又はそれらの組合せを挙げることができ、ＥＰ−Ａ−０  ２５９  ７８３に記載されている。また、滑沢剤は、アルモ塩化合物に適用することができ、これに関しては、ＤＥ−Ａ−４  ０３１  ８１８も参照されたい。
【０１０１】
ＶＩ．可塑剤  適している有機可塑剤は、以下の群からの可塑剤である。
【０１０２】
Ａ）フタル酸エステル：このような可塑剤の例は、フタル酸ジメチル、ジエチル、ジブチル、ジヘキシル、ジ−２−エチルヘキシル、ジ−ｎ−オクチル、ジイソオクチル、ジイソノニル、ジイソデシル、ジイソトリデシル、ジシクロヘキシル、ジメチルシクロヘキシル、ジメチルグリコール、ジブチルグリコール、ベンジルブチル及びジフェニル、並びに主に直鎖アルコールから得られるフタル酸Ｃ７〜Ｃ９−及びＣ９〜Ｃ１１−アルキル、フタル酸Ｃ６〜Ｃ１０−ｎ−アルキル及びフタル酸Ｃ８〜Ｃ１０−ｎ−アルキルなどのフタル酸エステルの混合物である。これらのうち、フタル酸ジブチル、ジヘキシル、ジ−２−エチルヘキシル、ジ−ｎ−オクチル、ジイソオクチル、ジイソノニル、ジイソデシル、ジイソトリデシル及びベンジルブチル、並びにフタル酸アルキルの示された混合物が好ましい。一般的な略語ＤＯＰ（フタル酸ジオクチル、フタル酸ジ−２−エチルヘキシル）、ＤＩＮＰ（フタル酸ジイソノニル）及びＤＩＤＰ（フタル酸ジイソデシル）によっても知られているフタル酸ジ−２−エチルヘキシル、ジイソノニル及びジイソデシルが特に好ましい。
【０１０３】
Ｂ）脂肪族ジカルボン酸のエステル、特にアジピン酸、アゼライン酸及びセバシン酸のエステル：このような可塑剤の例は、アジピン酸ジ−２−エチルヘキシル、アジピン酸ジイソオクチル（混合物）、アジピン酸ジイソノニル（混合物）、アジピン酸ジイソデシル（混合物）、アジピン酸ベンジルブチル、アジピン酸ベンジルオクチル、アゼライン酸ジ−２−エチルヘキシル、セバシン酸ジ−２−エチルヘキシル及びセバシン酸ジイソデシル（混合物）である。アジピン酸ジ−２−エチルヘキシル及びアジピン酸ジイソオクチルが好ましい。
【０１０４】
Ｃ）トリメリト酸エステル、例は、トリメリト酸トリ−２−エチルヘキシル、トリメリト酸トリイソデシル（混合物）、トリメリト酸トリイソトリデシル（混合物）、並びにトリメリト酸トリ−Ｃ６〜Ｃ８−アルキル、トリ−Ｃ６〜Ｃ１０−アルキル、トリ−Ｃ７〜Ｃ９−アルキル及びトリ−Ｃ９〜Ｃ１１−アルキルである。後者のトリメリト酸エステルは、対応するアルカノール混合物によるトリメリト酸のエステル化によって生成する。好ましいトリメリト酸エステルは、トリメリト酸トリ−２−エチルヘキシル及び上述のアルカノール混合物からのトリメリト酸エステルである。伝統的な略語は、ＴＯＴＭ（トリメリト酸トリオクチル、トリメリト酸トリ−２−エチルヘキシル）、ＴＩＤＴＭ（トリメリト酸トリイソデシル）及びＴＩＴＤＴＭ（トリメリト酸トリイソトリデシル）である。
【０１０５】
Ｄ）エポキシ可塑剤：これらは、主に、エポキシ化ダイズ油などのエポキシ化不飽和脂肪酸である。
【０１０６】
Ｅ）ポリマー可塑剤：このような可塑剤の定義及びそれらの例は、「プラスチック添加剤（Ｋｕｎｓｔｓｔｏｆｆａｄｄｉｔｉｖｅ）」、Ｒ．Ｇａｃｈｔｅｒ／Ｈ．Ｍｕｌｌｅｒ、Ｃａｒｌ  Ｈａｎｓｅｒ  Ｖｅｒｌａｇ、第３版、１９８９年、セクション５．９．６、４１２〜４１５ページ、及び「ＰＶＣ技術（ＰＶＣ  Ｔｅｃｈｎｏｌｏｇｙ）」、Ｗ．Ｖ．Ｔｉｔｏｗ、第４版、Ｅｌｓｅｖｉｅｒ  Ｐｕｂｌ．、１９８４年、１６５〜１７０ページに掲載されている。ポリエステル可塑剤を調製するための最も一般的な出発材料は、アジピン酸、フタル酸、アゼライン酸及びセバシン酸などのジカルボン酸；１，２−プロパンジオール、１，３−ブタンジオール、１，４−ブタンジオール、１，６−ヘキサンジオール、ネオペンチルグリコール及びジエチレングリコールなどのジオールである。
【０１０７】
Ｆ）リン酸エステル：これらのエステルの定義は、上述の「プラスチック添加剤ポケットブック（Ｔａｓｃｈｅｎｂｕｃｈ  ｄｅｒ  Ｋｕｎｓｔｓｔｏｆｆａｄｄｉｔｉｖｅ）」、セクション５．９．５、４０８〜４１２ページに掲載されている。このようなリン酸エステルの例は、リン酸トリブチル、リン酸トリ−２−エチルブチル、リン酸トリ−２−エチルヘキシル、リン酸トリクロロエチル、リン酸２−エチルヘキシルジフェニル、リン酸クレシルジフェニル、リン酸トリフェニル、リン酸トリクレシル及びリン酸トリキシレニルである。リン酸トリ−２−エチルヘキシル及び（登録商標）Ｒｅｏｆｏｓ５０及び９５（Ｃｉｂａ  Ｓｐｅｚｉａｌｉｔａｔｅｎｃｈｅｍｉｅ）が好ましい。
【０１０８】
Ｇ）塩素化炭化水素（パラフィン）
【０１０９】
Ｈ）炭化水素
【０１１０】
Ｉ）モノエステル、例えば、オレイン酸ブチル、オレイン酸フェノキシエチル、オレイン酸テトラヒドロフルフリル及びアルキルスルホン酸エステル。
【０１１１】
Ｊ）グリコールエステル、例えば、安息香酸ジグリコール。
【０１１２】
Ｋ）クエン酸エステル、例えば、ＷＯ−Ａ−０２／０５２０６に記載のクエン酸トリブチル及びクエン酸アセチルトリブチル
【０１１３】
Ｌ）ペルヒドロフタル酸エステル、ペルヒドロイソフタル酸エステル及びペルヒドロテレフタル酸エステル並びに安息香酸ペルヒドログリコールエステル及び安息香酸ペルヒドロジグリコールエステル。ＤＥ−Ａ−１９  ７５６９１３、ＤＥ−Ａ−１９  ９２７  ９７７、ＤＥ−Ａ−１９  ９２７  ９７８及びＤＥ−Ａ−１９  ９２７  ９７９に記載のフタル酸ペルヒドロジイソノニル（（登録商標）Ｈｅｘａｍｏｌｌ  ＤＩＮＣＨ−ＢＡＳＦ）が好ましい。
【０１１４】
群Ｇ）からＪ）の可塑剤の定義及び例は、以下のハンドブック：
「プラスチック添加剤（Ｋｕｎｓｔｓｔｏｆｆａｄｄｉｔｉｖｅ）」、Ｒ．Ｇａｃｈｔｅｒ／Ｈ．Ｍｕｌｌｅｒ、Ｃａｒｌ  Ｈａｎｓｅｒ  Ｖｅｒｌａｇ、第３版、１９８９年、セクション５．９．１４．２、４２２〜４２５ページ（群Ｇ）、及びセクション５．９．１４．１、４２２ページ（群Ｈ）。
「ＰＶＣ技術（ＰＶＣ  Ｔｅｃｈｎｏｌｏｇｙ）」、Ｗ．Ｖ．Ｔｉｔｏｗ、第４版、Ｅｌｓｅｖｉｅｒ  Ｐｕｂｌｉｓｈｅｒｓ、１９８４年、セクション６．１０．２、１７１〜１７３ページ、（群Ｇ）、セクション６．１０．５、１７４ページ、（群Ｈ）、セクション６．１０．３、１７３ページ、（群Ｉ）及びセクション６．１０．４、１７３〜１７４ページ（群Ｊ）に掲載されている。
【０１１５】
また、様々な可塑剤の混合物を使用することが可能である。可塑剤は、ＰＶＣ１００重量部当たり、例えば、５〜２０重量部、有利には１０〜２０重量部の量で用いることができる。硬質又は半硬質ＰＶＣは、好ましくは１０％まで、特に好ましくは５％まで、又は０％の可塑剤を含有する。
【０１１６】
ＶＩＩ．顔料：適している物質は、当業者に知られている。無機顔料の例は、ＴｉＯ２、酸化ジルコニウム系顔料、ＢａＳＯ４、酸化亜鉛（亜鉛華）及びリトポン（硫化亜鉛／硫酸バリウム）、カーボンブラック、カーボンブラック／二酸化チタン混合物、酸化鉄顔料、Ｓｂ２Ｏ３、（Ｔｉ，Ｂａ，Ｓｂ）Ｏ２、Ｃｒ２Ｏ３、コバルトブルー及びコバルトグリーンなどのスピネル、Ｃｄ（Ｓ，Ｓｅ）、ウルトラマリンブルーである。有機顔料は、例えば、アゾ顔料、フタロシアニン顔料、キナクリドン顔料、ペリレン顔料、ジケトピロロピロール顔料及びアントラキノン顔料である。微粉末のＴｉＯ２も好ましい。定義及びさらなる説明は、「ＰＶＣ配合ハンドブック（Ｈａｎｄｂｏｏｋ  ｏｆ  ＰＶＣ  Ｆｏｒｍｕｌａｔｉｎｇ）」、Ｅ．Ｊ．Ｗｉｃｋｓｏｎ、Ｊｏｈｎ  Ｗｉｌｅｙ  ＆  Ｓｏｎｓ、Ｎｅｗ  Ｙｏｒｋ、１９９３年に掲載されている。
【０１１７】
ＶＩＩＩ．亜リン酸エステル（亜リン酸トリエステル）：例は、亜リン酸トリフェニル、亜リン酸ジフェニルアルキル、亜リン酸フェニルジアルキル、亜リン酸トリス（ノニルフェニル）、亜リン酸トリラウリル、亜リン酸トリオクタデシル、二亜リン酸ジステアリルペンタエリトリトール、亜リン酸トリス（２，４−ジ−ｔｅｒｔ−ブチルフェニル）、二亜リン酸ジイソデシルペンタエリトリトール、二亜リン酸ビス（２，４−ジ−ｔｅｒｔ−ブチルフェニル）ペンタエリトリトール、二亜リン酸ビス（２，６−ジ−ｔｅｒｔ−ブチル−４−メチルフェニル）ペンタエリトリトール、二亜リン酸ビスイソデシルオキシペンタエリトリトール、二亜リン酸ビス（２，４−ジ−ｔｅｒｔ−ブチル−６−メチルフェニル）ペンタエリトリトール、二亜リン酸ビス（２，４，６−トリ−ｔｅｒｔ−ブチルフェニル）ペンタエリトリトール、三亜リン酸トリステアリルソルビトール、亜リン酸ビス（２，４−ジ−ｔｅｒｔ−ブチル−６−メチルフェニル）メチル、亜リン酸ビス（２，４−ジ−ｔｅｒｔ−ブチル−６−メチルフェニル）エチルである。亜リン酸トリオクチル、亜リン酸トリデシル、亜リン酸トリドデシル、亜リン酸トリテトラデシル、亜リン酸トリステアリル、亜リン酸トリオレイル、亜リン酸トリフェニル、亜リン酸トリクレシル、亜リン酸トリス−ｐ−ノニルフェニル又は亜リン酸トリシクロヘキシルが特に適しており、亜リン酸アリールジアルキル及び亜リン酸アルキルジアリールが特に好ましく、例は、亜リン酸フェニルジデシル、亜リン酸２，４−ジ−ｔｅｒｔ−ブチルフェニルジドデシル、亜リン酸２，６−ジ−ｔｅｒｔ−ブチルフェニルジドデシル及び二亜リン酸ジステアリルペンタエリトリトールなどの二亜リン酸ジアルキル及びジアリールペンタエリトリトール、並びに組成が、例えば、（Ｈ１９Ｃ９−Ｃ６Ｈ４）Ｏ１．５Ｐ（ＯＣ１２，１３Ｈ２５，２７）１．５又は（Ｈ１７Ｃ８−Ｃ６Ｈ４）Ｏ２Ｐ（ｉ−Ｃ８Ｈ１７Ｏ）又は（Ｈ１９Ｃ９−Ｃ６Ｈ４）Ｏ１．５Ｐ（ＯＣ９，１１Ｈ１９，２３）１．５又は下式化合物である不定比の亜リン酸トリアリールである。
【化４】
2006508220.tif 000008
【０１１８】
好ましい有機亜リン酸エステルは、二亜リン酸ジステアリルペンタエリトリトール、亜リン酸トリスノニルフェニル及び亜リン酸フェニルジデシルである。他の適している亜リン酸エステルは、おそらくアルカリ金属、アルカリ土類金属、亜鉛又はアルミニウム塩の形態をした亜リン酸ジエステル（上述の基を有する）及び亜リン酸モノエステル（上述の基を有する）である。また、これらの亜リン酸エステルをアルモ塩化合物に塗布することが可能であり、それに関してはＤＥ−Ａ−４  ０３１  ８１８も参照されたい。
【０１１９】
有機亜リン酸エステルは、ＰＶＣ１００重量部当たり、例えば、０．０１〜１０、有利には０．０５〜５、特に０．１〜３重量部の量で用いることができる。
【０１２０】
ＩＸ．チオ亜リン酸エステル及びチオリン酸エステル：チオ亜リン酸エステル及びチオリン酸エステルは、例えば、特許ＤＥ−Ａ−２  ８０９  ４９２、ＥＰ−Ａ−０  ０９０  ７７０及びＥＰ−Ａ−０  ５７３  ３９４に記載の一般タイプがそれぞれ（ＲＳ）３Ｐ、（ＲＳ）３Ｐ＝Ｏ、（ＲＳ）３Ｐ＝Ｓの化合物を意味する。これらの化合物の例は、亜リン酸トリチオヘキシル、亜リン酸トリチオオクチル、亜リン酸トリチオラウリル、亜リン酸トリチオベンジル、トリチオ亜リン酸トリス（カルボ−ｉ−オクチルオキシ）メチルエステル、トリチオ亜リン酸トリス（カルボトリメチルシクロヘキシルオキシ）メチルエステル、トリチオリン酸Ｓ，Ｓ，Ｓ−トリス（カルボ−ｉ−オクチルオキシ）メチルエステル、トリチオリン酸Ｓ，Ｓ，Ｓ−トリス（カルボ−２−エチルヘキシルオキシ）メチルエステル、トリチオリン酸Ｓ，Ｓ，Ｓ−トリス−１−（カルボヘキシルオキシ）エチルエステル、トリチオリン酸Ｓ，Ｓ，Ｓ−トリス−１−（カルボ−２−エチルヘキシルオキシ）エチルエステル及びトリチオリン酸Ｓ，Ｓ，Ｓ−トリス−２−（カルボ−２−エチルヘキシルオキシ）エチルエステルである。
【０１２１】
Ｘ．メルカプトカルボン酸エステル：これらの化合物の例は、特許ＦＲ−Ａ−２  ４５９  ８１６、ＥＰ−Ａ−０  ０９０  ７４８、ＦＲ−Ａ−２  ５５２  ４４０及びＥＰ−Ａ−０  ３６５  ４８３に記載の、チオグリコール酸、チオリンゴ酸、メルカプトプロピオン酸、メルカプト安息香酸及びチオ乳酸のエステル、ステアリン酸メルカプトエチル及びオレイン酸メルカプトエチルである。また、一般的なメルカプトカルボン酸エステルは、ポリオールエステル及びそれらの部分エステル、並びにそれらから誘導されたチオエーテルを包含する。
【０１２２】
ＸＩ．エポキシ化脂肪酸エステル及び他のエポキシ化合物：本発明の安定剤の組合せは、少なくとも１種のエポキシ化脂肪酸エステルを含むことが好ましい。特に適しているそのようなエステルは、ダイズ油又はナタネ油などの自然源由来の脂肪酸のエステル（脂肪酸トリグリセリド）である。しかしながら、エポキシ化オレイン酸ブチルなどの合成生成物を用いることも可能である。エポキシ化ポリブタジエン及びポリイソプレンも、そのまま、又は部分的に水酸化された形態で使用することができ、或いはホモポリマー又はコポリマーのアクリル酸グリシジル及びメタクリル酸グリシジルを使用することができる。また、これらのエポキシ化合物をアルモ塩化合物に適用することができ、これに関しては、ＤＥ−Ａ−４  ０３１  ８１８も参照されたい。
【０１２３】
ＸＩＩ．抗酸化剤  適しているこのような化合物の例は、以下の通りである。
【０１２４】
アルキル化モノフェノール、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソ−ブチルフェノール、２，６−ジ−シクロペンチル−４−メチルフェノール、２−（アルファ−メチルシクロヘキシル）−４，６−ジメチルフェノール、２，６−ジ−オクタデシル−４−メチルフェノール、２，４，６−トリシクロヘキシルフェノール、２，６−ジ−ｔｅｒｔ−ブチル−４−メトキシメチルフェノール、２，６−ジノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、オクチルフェノール、ノニルフェノール、ドデシルフェノール及びそれらの混合物。
【０１２５】
アルキルチオメチルフェノール、例えば、２，４−ジオクチルチオメチル−６−ｔｅｒｔ−ブチル−フェノール、２，４−ジオクチルチオメチル−６−メチルフェノール、２，４−ジオクチルチオメチル−６−エチルフェノール、２，６−ジドデシルチオメチル−４−ノニルフェノール。
【０１２６】
アルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニル、アジピン酸ビス（３，５−ジ−ｔｅｒｔ−ブチル−４−ヒドロキシフェニル）。
【０１２７】
ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【０１２８】
アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（アルファ−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（アルファ−メチルベンジル）−４−ノニルフェノール］、２，２’−メチレンビス［６−（アルファ，アルファ−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス−（３’−ｔｅｒｔ−ブチル−４’−ヒドロキシフェニル）ブチラート］、ビス（３−ｔｅｒｔ−ブチル−４−ヒドロキシ−５−メチル−フェニル）ジシクロペンタジエン、テレフタル酸ビス［２−（３’−ｔｅｒｔ−ブチル−２’−ヒドロキシ−５’−メチルベンジル）−６−ｔｅｒｔ−ブチル−４−メチルフェニル］、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ（５−ｔｅｒｔ−ブチル−４−ヒドロキシ−２−メチルフェニル）ペンタン。
【０１２９】
ベンジル化合物、例えば、３，５，３’，５’−テトラ−ｔｅｒｔ−ブチル−４，４’−ジヒドロキシジベンジルエーテル、４−ヒドロキシ−３，５−ジメチルベンジルメルカプト酢酸オクタデシル、トリス−（３，５−ジ−ｔｅｒｔ−ブチル−４−ヒドロキシベンジル）アミン、ジチオテレフタル酸ビス（４−ｔｅｒｔ−ブチル−３−ヒドロキシ−２，６−ジメチルベンジル）、ビス（３，５−ジ−ｔｅｒｔ−ブチル−４−ヒドロキシベンジル）スルフィド、３，５−ジ−ｔｅｒｔ−ブチル−４−ヒドロキシベンジルメルカプト酢酸イソオクチル。
【０１３０】
ヒドロキシベンジル化マロン酸エステル、例えば、２，２−ビス（３，５−ジ−ｔｅｒｔ−ブチル−２−ヒドロキシベンジル）マロン酸ジオクタデシル、２−（３−ｔｅｒｔ−ブチル−４−ヒドロキシ−５−メチルベンジル）マロン酸ジオクタデシル、メルカプトエチル−２，２−ビス（３，５−ジ−ｔｅｒｔ−ブチル−４−ヒドロキシベンジル）マロン酸ジドデシル、２，２−ビス（３，５−ジ−ｔｅｒｔ−ブチル−４−ヒドロキシベンジル）マロン酸ジ［４−（１，１，３，３−テトラメチルブチル）フェニル］。
【０１３１】
芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１３２】
トリアジン化合物、例えば、２，４−ビスオクチルメルカプト−６−（３，５−ジ−ｔｅｒｔ−ブチル−４−ヒドロキシアニリノ）−１，３，５−トリアジン、２−オクチルメルカプト−４．６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、イソシアヌル酸１，３，５−トリス（３，５−ジ−ｔｅｒｔ−ブチル−４−ヒドロキシベンジル）、イソシアヌル酸１，３，５−トリス（４−ｔｅｒｔ−ブチル−３−ヒドロキシ−２，６−ジメチルベンジル）、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、イソシアヌル酸１，３，５−トリス（３，５−ジシクロヘキシル−４−ヒドロキシベンジル）。
【０１３３】
亜リン酸エステル及び亜ホスホン酸エステル(phosphonites)、例えば、亜リン酸ジメチル２，５−ジ−ｔｅｒｔ−ブチル−４−ヒドロキシベンジル、亜リン酸ジエチル３，５−ジ−ｔｅｒｔ−ブチル−４−ヒドロキシベンジル、亜リン酸ジオクタデシル３，５−ジ−ｔｅｒｔ−ブチル−４−ヒドロキシベンジル、亜リン酸ジオクタデシル５−ｔｅｒｔ−ブチル−４−ヒドロキシ−３−メチルベンジル、亜リン酸モノエチル３，５−ジ−ｔｅｒｔ−ブチル−４−ヒドロキシベンジルのＣａ塩、テトラキス（２，４−ジ−ｔｅｒｔ−ブチルフェニル）−４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン（ｄｉｏｘａｐｈｏｓｐｈｏｃｉｎｅ）、６−フルオロ−２，４，８，１０−テトラ−ｔｅｒｔ−ブチル−１２−メチル−ジベンゾ［ｄ，ｇ］−１，３，２−ジオキサホスホシン。
【０１３４】
アシルアミノフェノール、例えば、４−ヒドロキシラウリンアニリド、４−ヒドロキシステアリンアニリド、Ｎ−（３，５−ジ−ｔｅｒｔ−ブチル−４−ヒドロキシフェニル）カルバミン酸オクチル。
【０１３５】
β−（３，５−ジ−ｔｅｒｔ−ブチル−４−ヒドロキシフェニル）プロピオン酸の、一価又は多価アルコールエステルとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、ジペンタエリトリトール、イソシアヌル酸トリス（ヒドロキシエチル）、Ｎ，Ｎ’−ビス−（ヒドロキシエチル）オキサルアミド、３−チアウンデカノール、３−チアペンタデカノール、トリメチルヘキサンジオール、トリメチロールプロパン、ジトリメチロールプロパン、４−ヒドロキシメチル−１−ホスファ−２，６，７−トリオキサビシクロ［２，２，２］オクタンとのエステル。
【０１３６】
β−（５−ｔｅｒｔ−ブチル−４−ヒドロキシ−３−メチルフェニル）プロピオン酸の、一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、イソシアヌル酸トリス（ヒドロキシ）エチル、Ｎ，Ｎ’−ビス−（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンとのエステル。
【０１３７】
β−（３，５−ジシクロヘキシル−４−ヒドロキシフェニル）プロピオン酸の、一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、イソシアヌル酸トリス（ヒドロキシ）エチル、Ｎ，Ｎ’−ビス−（ヒドロキシエチル）オキサルアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタンとのエステル。
【０１３８】
３，５−ジ−ｔｅｒｔ−ブチル−４−ヒドロキシフェニル酢酸の、一価又は多価アルコールとのエステル、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、イソシアヌル酸トリス（ヒドロキシ）エチル、Ｎ，Ｎ’−ビス−（ヒドロキシエチル）オキサルアミド、３−チアウンデカノール、３−チアペンタデカノール、トリメチルヘキサンジオール、トリメチロール−プロパン、４−ヒドロキシメチル−１−ホスファ−２，６，７−トリオキサビシクロ［２，２，２］オクタンとのエステル。
【０１３９】
例えば、Ｎ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジンなどのβ−（３，５−ジ−ｔｅｒｔ−ブチル−４−ヒドロキシフェニル）プロピオン酸のアミド。
【０１４０】
ビタミンＤ（トコフェロール）及び誘導体。
【０１４１】
群１〜５、１０及び１２、特に２，２−ビス（４−ヒドロキシフェニル）プロパン、３，５−ジ−ｔｅｒｔ−ブチル−４−ヒドロキシフェニルプロピオン酸のオクタノール、オクタデカノール若しくはペンタエリトリトールとのエステル又は亜リン酸トリス（２，４−ジ−ｔｅｒｔ−ブチルフェニル）が好ましい。
【０１４２】
また、望ましい場合には、様々な構造の抗酸化剤の混合物を用いることが可能である。
【０１４３】
抗酸化剤は、ＰＶＣ１００重量部当たり、例えば、０．０１〜１０重量部、有利には０．１〜１０重量部、特に０．１〜５重量部の量で用いることができる。抗酸化剤に関するより詳細な所見（定義、例）は、「プラスチック添加剤ハンドブック（Ｐｌａｓｔｉｃｓ  Ａｄｄｉｔｉｖｅｓ  Ｈａｎｄｂｏｏｋ）」、Ｈ．Ｚｗｅｉｆｅｌ、Ｃａｒｌ  Ｈａｎｓｅｒ  Ｖｅｒｌａｇ、第５版、２００１年、１〜１３９ページに見いだすことができる。
【０１４４】
ＸＩＩＩ．ＵＶ吸収剤及び光安定剤：これらの例は以下の通りである。
【０１４５】
純粋な物質としての、又は混合物としての２−（２’−ヒドロキシフェニル）ベンゾトリアゾール、例えば、２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクトキシフェニル）ベンゾトリアゾール、２−（３’，５’−ジ−ｔｅｒｔ−アミル−２’−ヒドロキシフェニル）ベンゾトリアゾール、２−（３’，５’−ビス（アルファ，アルファ−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール及び２−（３’−ｔｅｒｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］ベンゾトリアゾールのポリプロピレングリコール３００とのエステル交換生成物；下式化合物（式中、Ｒ＝３’−ｔｅｒｔ−ブチル−４’−ヒドロキシ−５’−２Ｈ−ベンゾトリアゾール−２−イル−フェニルである）。
【化５】
2006508220.tif 000009
【０１４６】
２−ヒドロキシベンゾフェノン、例えば、４−ヒドロキシ、４−メトキシ、４−オクトキシ、４−デシルオキシ、４−ドデシルオキシ、４−ベンジルオキシ、４，２’，４’−トリヒドロキシ、２’−ヒドロキシ−４，４’−ジメトキシ誘導体。
【０１４７】
置換又は非置換安息香酸のエステル、例えば、サリチル酸４−ｔｅｒｔ−ブチルフェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【０１４８】
アクリル酸エステル、例えば、アルファ−シアノ−β，β−ジフェニルアクリル酸エチル又はアルファ−シアノ−β，β−ジフェニルアクリル酸イソオクチル−エチル、アルファ−カルボメトキシ桂皮酸メチル、アルファ−シアノ−β−メチル−ｐ−メトキシ桂皮酸メチル又はアルファ−シアノ−β−メチル−ｐ−メトキシ桂皮酸ブチル、アルファ−カルボメトキシ−ｐ−メトキシ桂皮酸メチル、Ｎ−（β−カルボメトキシ−ｂ−シアノビニル）−２−メチル−インドリン。
【０１４９】
ニッケル化合物、例えば、ｎ−ブチルアミン、トリエタノールアミン又はＮ−シクロヘキシルジエタノールアミンなどの追加の配位子の有無にかかわらず、１：１又は１：２錯体などの２，２’−チオビス［４−（１，１，３，３−テトラメチルブチル）フェノール］のニッケル錯体、ジブチルジチオカルバミン酸ニッケル、メチル又はエチルエステルなどの４−ヒドロキシ−３，５−ジ−ｔｅｒｔ−ブチルベンジルホスホン酸のモノアルキルエステルのニッケル塩、２−ヒドロキシ−４−メチルフェニルウンデシルケトキシムなどのケトキシムのニッケル錯体、追加の配位子の有無にかかわらず、１−フェニル−４−ラウロイル−５−ヒドロキシピラゾールのニッケル錯体。
【０１５０】
オキサルアミド、例えば、４，４’−ジオクチルオキシオキサニリド、２，２’−ジオクチルオキシ−５，５’−ジ−ｔｅｒｔ−ブチルオキサニリド、２，２’−ジドデシルオキシ−５，５’−ジ−ｔｅｒｔ−ブチルオキサニリド、２−エトキシ−２’−エチルオキサニリド、Ｎ，Ｎ’−ビス（３−ジメチルアミノプロピル）オキサルアミド、２−エトキシ−５−ｔｅｒｔ−ブチル−２’−エチルオキサニリド及びその２−エトキシ−２’−エチル−５，４’−ジ−ｔｅｒｔ−ブチル−オキサニリドとの混合物、ｏ−及びｐ−メトキシ−とｏ−及びｐ−エトキシ−ジ−置換オキサニリドの混合物。
【０１５１】
２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン。
【０１５２】
立体的に込み合ったアミン、例えば、セバシン酸ビス（２，２，６，６−テトラメチルピペリジン−４−イル）、コハク酸ビス（２，２，６，６−テトラメチルピペリジン−４−イル）、セバシン酸ビス（１，２，２，６，６−ペンタメチルピペリジン−４−イル）、セバシン酸ビス（１−オクチルオキシ−２，２，６，６−テトラメチルピペリジン−４−イル）、ｎ−ブチル−３，５−ジ−ｔｅｒｔ−ブチル−４−ヒドロキシベンジルマロン酸ビス（１，２，２，６，６−ペンタメチルピペリジル）、１−ヒドロキシエチル−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−ｓ−トリアジンの直鎖又は環式縮合物、ニトリロ三酢酸トリス（２，２，６，６−テトラメチル−４−ピペリジル）、１，２，３，４−ブタン四酸テトラキス（２，２，６，６−テトラメチル−４−ピペリジル）、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、２−ｎ−ブチル−２−（２−ヒドロキシ−３，５−ジ−ｔｅｒｔ−ブチルベンジル）マロン酸ビス（１，２，２，６，６−ペンタメチルピペリジル）、３−ｎ−オクチル−７，７，９，９−テトラメチル−１，３，８−トリアザスピロ［４，５］デカン−２，４−ジオン、セバシン酸ビス（１−オクチルオキシ−２，２，６，６−テトラメチルピペリジル）、コハク酸ビス（１−オクチルオキシ−２，２，６，６−テトラメチルピペリジル）、Ｎ，Ｎ’−ビス（２，２，６，６−テトラメチル−４−ピペリジル）ヘキサメチレンジアミンと４−モルホリノ−２，６−ジクロロ−１，３，５−トリアジンの直鎖又は環式縮合物、２−クロロ−４，６−ジ−（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジンの縮合物、並びに４−ブチルアミノ−２，２，６，６−テトラメチルピペリジン（ＣＡＳ  Ｒｅｇ．Ｎｏ．［１３６５０４−９６−６］；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソスピロ［４．５］デカンとエピクロロヒドリンの反応生成物、１，１−ビス（１，２，２，６，６−ペンタメチル−４−ピペリジルオキシカルボニル）−２−（４−メトキシフェニル）エタン、Ｎ，Ｎ’−ビスホルミル−Ｎ，Ｎ’−ビス（２，２，６，６−テトラメチル−４−ピペリジル）ヘキサメチレンジアミン、４−メトキシメチレンマロン酸の１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジン又は１，２，２，６，６−ペンタメチル−４−アミノピペリジンの反応生成物。この件に関するより詳細な所見（定義、例）は、「Ｐｌａｓｔｉｃｓ  Ａｄｄｉｔｉｖｅｓ  Ｈａｎｄｂｏｏｋ」、Ｈ．Ｚｗｅｉｆｅｌ、Ｃａｒｌ  Ｈａｎｓｅｒ  Ｖｅｒｌａｇ、第５版、２００１年、１４１〜４２５ページに見いだすことができる。
【０１５３】
ＸＩＶ．発泡剤：発泡剤の例は、有機アゾ及びヒドラゾ化合物、テトラゾール、オキサジン、無水イサトン酸、並びに炭酸ナトリウム及び重炭酸ナトリウムである。アゾジカルボキサミド及び重炭酸ナトリウム並びにそれらの混合物が好ましい。
【０１５４】
衝撃改質剤及び加工助剤、ゲル化剤、静電防止剤、殺生剤、金属不動態化剤、蛍光増白剤、難燃剤、防曇剤及び相溶化剤の定義及び例は、「プラスチック添加剤（Ｋｕｎｓｔｓｔｏｆｆａｄｄｉｔｉｖｅ）」、Ｒ．Ｇａｃｈｔｅｒ／Ｈ．Ｍｕｌｌｅｒ、Ｃａｒｌ  Ｈａｎｓｅｒ  Ｖｅｒｌａｇ、第３版、１９８９年及び「ポリ塩化ビニル配合ハンドブック（Ｈａｎｄｂｏｏｋ  ｏｆ  Ｐｏｌｙｖｉｎｙｌ  Ｃｈｌｏｒｉｄｅ  Ｆｏｒｍｕｌａｔｉｎｇ）」Ｅ．Ｊ．Ｗｉｃｋｓｏｎ、Ｊｏｈｎ  Ｗｉｌｅｙ  ＆  Ｓｏｎｓ、１９９３年、並びに「プラスチック添加剤（Ｐｌａｓｔｉｃｓ  Ａｄｄｉｔｉｖｅｓ）」Ｇ．Ｐｒｉｔｃｈａｒｄ、Ｃｈａｐｍａｎ  ＆  Ｈａｌｌ、Ｌｏｎｄｏｎ、第１版、１９９８年に記載されている。
【０１５５】
衝撃改質剤も、「ＰＶＣ用衝撃改質剤（Ｉｍｐａｃｔ  Ｍｏｄｉｆｉｅｒｓ  ｆｏｒ  ＰＶＣ）」、Ｊ．Ｔ．Ｌｕｔｚ／Ｄ．Ｌ．Ｄｕｎｋｅｌｂｅｒｇｅｒ、Ｊｏｈｎ  Ｗｉｌｅｙ  ＆  Ｓｏｎｓ、１９９２年に詳細に記載されている。
【０１５６】
さらに、エポキシ化脂肪酸エステル及び／又はリン酸トリノニル又は二亜リン酸ジステアリルペンタエリトリトール及び／又は過塩素酸ナトリウムを用いる生理学的に異論のない安定化が好ましい。
【０１５７】
さらに、指定された２成分の組合せの他に、例えば、ゼオライト及び過塩素酸塩、ヒドロタルサイト及び過塩素酸塩、エポキシ化脂肪酸エステル及び過塩素酸塩、グリシジル化合物及び過塩素酸塩、亜リン酸エステル及び過塩素酸塩、ステアリン酸カルシウム及び過塩素酸塩、並びにラウリン酸マグネシウム及び過塩素酸塩、又は亜リン酸エステル、エポキシ化脂肪酸エステル及び過塩素酸塩；亜リン酸エステル、グリシジル化合物及び過塩素酸塩；亜リン酸エステル、ゼオライト及び過塩素酸塩；亜リン酸エステル、ヒドロタルサイト及び過塩素酸塩；ステアリン酸カルシウム、ゼオライト及び過塩素酸塩；ステアリン酸カルシウム、ヒドロタルサイト及び過塩素酸塩、ラウリン酸マグネシウム、ゼオライト及び過塩素酸塩などの３成分以上の組合せ、並びにこれらの３成分混合物と亜リン酸エステルとの組合せも好ましい。さらに、用いることができる組合せの相手には、酸化マグネシウム、水酸化マグネシウム、酸化カルシウム及び水酸化カルシウムが含まれる。
【０１５８】
安定化される塩素含有ポリマー、又はそれらのリサイクル品の例は、塩化ビニル及び塩化ビニリデンのポリマー、塩化ビニルと脂肪族系酸のビニルエステル、特に酢酸ビニルのコポリマー、塩化ビニルの、アクリル酸及びメタクリル酸のエステル並びにアクリロニトリルとのコポリマー、塩化ビニルの、マレイン酸ジエチル、フマル酸ジエチル又は無水マレイン酸とのコポリマーなどの、塩化ビニルの、ジエン化合物及び不飽和ジカルボン酸又はそれらの無水物とのコポリマー、塩化ビニルのポスト塩素化ポリマー及びコポリマー、塩化ビニル及び塩化ビニリデンの、不飽和アルデヒド、ケトン及びアクロレイン、クロトンアルデヒド、ビニルメチルケトン、ビニルメチルエーテル、ビニルイソブチルエーテルなどの他の化合物とのコポリマーなどの構造中に塩化ビニル単位を含むビニル樹脂；塩化ビニリデンのポリマー並びにその塩化ビニル及び他の重合可能な化合物とのコポリマー；クロロ酢酸ビニル及びジクロロジビニルエーテルのポリマー；酢酸ビニルの塩素化ポリマー、アクリル酸及びアルファ置換アクリル酸の塩素化重合体エステル；塩素化スチレン、例えばジクロロスチレンのポリマー；塩素化ゴム；エチレンの塩素化ポリマー；クロロブタジエンのポリマー及びポスト塩素化ポリマー並びにその塩化ビニルとのコポリマー、塩素化天然及び合成ゴム、及びこれらのポリマーの、お互いとの又は他の重合可能な化合物との混合物である。本発明との関連で、ＰＶＣは、サスペンション、バルク又はエマルションポリマーであってもよいアクリロニトリル、酢酸ビニル又はＡＢＳなどの重合可能な化合物とのコポリマーも包含する。単独又はポリアクリル酸エステルと組み合わせたＰＶＣホモポリマーが好ましい。
【０１５９】
ＰＶＣのＥＶＡ、ＡＢＳ及びＭＢＳ（メタクリル酸メチル／ブタジエン／スチレン）とのグラフトポリマーも含まれる。また、好ましい基質は、上述のホモポリマーとコポリマーの混合物、特に塩化ビニルと他の熱可塑性及び／又はゴム弾性ポリマーとの混合物、特にＡＢＳ、ＭＢＳ（メタクリル酸メチル／ブタジエン／スチレン）、ＮＢＲ、ＳＡＮ、ＥＶＡ、ＣＰＥ（塩素化ポリエチレン）、ＭＢＡＳ（メタクリル酸メチル−アクリロニトリル−ブタジエン−スチレンコポリマー）、ＰＭＡ（ポリメタクリル酸エステル）、ＰＭＭＡ（ポリメタクリル酸メチル）、ＥＰＤＭ（エチレン−プロピレン−ジエンコポリマー）及びポリラクトンとのブレンドである。
【０１６０】
このような成分の例は、（ｉ）塩化ビニルホモポリマー（ＰＶＣ）２０〜８０重量部及び（ｉｉ）スチレン及びアクリロニトリルをベースとする、特に群ＡＢＳ、ＮＢＲ、ＮＡＲ、ＳＡＮ及びＥＶＡからの少なくとも１種の熱可塑性コポリマー８０〜２０重量部の組成物である。コポリマーに使用する略語は、当業者によく知られており、以下の意味を有する。ＡＢＳ：アクリロニトリル−ブタジエン−スチレン；ＳＡＮ：スチレン−アクリロニトリル；ＮＢＲ：アクリロニトリル−ブタジエン；ＮＡＲ：アクリロニトリル−アクリル酸エステル；ＥＶＡ：エチレン−酢酸ビニル。特に、アクリル酸エステルベースのスチレン−アクリロニトリルコポリマー（ＡＳＡ）も適している。この状況において好ましい成分は、成分（ｉ）及び（ｉｉ）としてＰＶＣ２５〜７５重量％及び上述のコポリマー７５〜２５重量％の混合物を含むポリマー組成物である。このような組成物の例は、ＰＶＣ２５〜５０重量％及びコポリマー７５〜５０重量％又はＰＶＣ４０〜７５重量％及びコポリマー６０〜２５重量％である。好ましいコポリマーは、ＡＢＳ、ＳＡＮ及び修飾ＥＶＡ、特にＡＢＳである。ＮＢＲ、ＮＡＲ及びＥＶＡも特に適している。本発明の組成物において、１種又は複数の上述のコポリマーを存在させることが可能である。特に重要な成分は、（ｉ）ＰＶＣ１００重量部及び（ｉｉ）ＡＢＳ及び／又はＳＡＮ修飾ＡＢＳ０〜３００重量部及びコポリマーＮＢＲ、ＮＡＲ及び／又はＥＶＡだが、特にＥＶＡ０〜８０重量部を含む組成物である。
【０１６１】
本発明との関連での安定化について、さらに適しているポリマーは、特に、塩素含有ポリマーのリサイクル品又はリサイクル品の上記で定義した損傷を受けていないポリマーとの混合物であり、それらのポリマーは、加工、使用又は貯蔵を介して損傷を受けてしまった上記でより詳細に述べたポリマーである。ＰＶＣのリサイクル品が特に好ましい。また、リサイクル品は、例えば、紙、顔料、接着剤などの少量の異物を含むことがあり、それらを除去するのが困難であることが多い。これらの異物は、使用又は再加工中に様々な材料と接触して生じることもあり、その例は、燃料の残留物、コーティング材料の一部、金属の痕跡及び開始剤の残留物である。
【０１６２】
本発明による安定化は、パイプ及び抜型にはつきもののＰＶＣ配合との関連で特に有利である。安定化は、重金属化合物（Ｓｎ、Ｐｂ、Ｃｄ、Ｚｎ安定剤）なしに行うことができる。この特徴は、重金属（よくても亜鉛は除いて）が生態学的理由で特定のＰＶＣ製品の製造及び使用中の双方で望ましくないことが多いことから、特定の分野において利点を提供する。重金属安定剤の製造は、産業衛生の立場からも問題を起こすことが多い。同様に、重金属を含有する鉱石の加工は、環境に対する重大な効果を伴うことが多く、この場合の環境には、人間、動物（魚）、植物、空気及び土壌の生物系が含まれる。これらの理由から、重金属を含有するプラスチックの焼却及び埋め立てにも異論が多い。
【０１６３】
また、本発明は、上述の安定剤の組合せのうち少なくとも１種をＰＶＣに加えることを特徴とするＰＶＣを安定化する方法に関する。
【０１６４】
安定剤は、以下の方法により、懸濁液又は分散液として（一つの可能性として、例えば、ペースト様混合物の形態で。この形態の場合の本発明の組合せの利点は、ペーストの安定性である）；追加成分又はポリマー混合物の混合中に乾燥ミックスとして；加工装置（例えば、光沢機、混合機、混練機、押出機など）への直接添加により、又は溶液若しくは融液として有利に組み込むことができる。
【０１６５】
同様に本発明が関係する本発明に従って安定化されたＰＶＣは、本発明の安定剤の組合せ及び他の任意の添加剤をＰＶＣと混合するための上述の加工装置などのそれ自体知られている機器を用い、それ自体知られている方法で調製することができる。この場合、安定剤は、個々に、又は混合物として、さもなければいわゆるマスターバッチの形態で添加することができる。
【０１６６】
本発明に従って安定化されたＰＶＣは、知られている方法によって望ましい形態にすることができる。このような方法の例は、製粉、カレンダ加工、押し出し、射出成形又は紡績、及び押し出しブロー成形でもある。安定化されたＰＶＣは、発泡材料にも加工することができる。
【０１６７】
本発明に従って安定化されたＰＶＣは、例えば、中空部材（ビン）、包装フィルム（熱成形シート）、インフレーションフィルム、パイプ、発泡材料、重質抜型（ｈｅａｖｙ  ｐｒｏｆｉｌｅ）（窓枠）、透明壁抜型、工事抜型、羽目板、建具、オフィスフィルム及び器具筐体（コンピュータ、屋内電気器具）に適している。
【０１６８】
飲料水及び廃水、圧力パイプ、ガス管、ケーブルダクトパイプ及びケーブル保護パイプ、工業用パイプライン用パイプ、浸透（ｓｅｅｐａｇｅ）パイプ、流出（ｆｌｏｗｏｆｆ）パイプ、雨樋パイプ及び排水パイプ用のＰＶＣ硬質発泡品及びＰＶＣパイプが好ましい。この件に関するさらなる詳細については、「プラスチックハンドブックＰＶＣ（Ｋｕｎｓｔｓｔｏｆｆ  Ｈａｎｄｂｕｃｈ  ＰＶＣ）」、第２／２巻、Ｗ．Ｂｅｃｋｅｒ／Ｈ．Ｂｒａｕｎ、第２版、１９８５年、Ｃａｒｌ  Ｈａｎｓｅｒ  Ｖｅｒｌａｇ、１２３６〜１２７７ページを参照されたい。
【実施例】
【０１６９】
以下の実施例は、意図を明らかにするが、意図を制限するものではない。説明の残りでも同様に、部及びパーセントは重量による。
【０１７０】
表１に要約した安定剤１〜５、７〜９及び１１は、Ｈｅｔｅｒｏｃｙｃｌｅｓ、５３、３６７（２０００）；Ｓｙｎｔｈ．、１９９５、１２９５；Ｃｈｅｍ．Ｂｅｒ．９０、２２７２（１９５７）；Ｊ．Ｏｒｇ．Ｃｈｅｍ．１６、１８７９（１９５１）；Ｊ．Ａｍｅｒ．Ｃｈｅｍ．Ｓｏｃ．６３、２５６７（１９４１）；ＥＰ−Ａ−０  ００１  ７３５に記載されている、又は化学産業において利用可能な知られている方法により調製した。
【０１７１】
新たな化合物６及び１０の合成を以下に述べる。
【０１７２】
実施例１（化合物６）：
１−（２−アセトキシエチル）−６−アミノウラシルの調製
出発材料は、文献記載の１−（２−ヒドロキシエチル）−６−アミノウラシル（物質Ａ）である。
【０１７３】
２５０ｍｌの三つ口フラスコ中のＡ１７．１ｇ（０．１ｍｏｌ）、ＤＭＡＰ（ジメチルアミノピリジン）０．５ｇ、Ｅｔ３Ｎ１２ｇ（０．１２ｍｏｌ）及びＤＭＡ（ジメチルアセトアミド）４０ｍｌに、撹拌及び冷却しながら６０分間をかけ、Ａｃ２Ｏ１２ｇ（０．１２ｍｏｌ）のＤＭＡ１０ｍｌ溶液を約２０℃の内部温度で滴加する。続いて、混合物を室温において１時間撹拌し、ＭＴＢＥ（メチルｔｅｒｔ−ブチルエーテル）５０ｍｌと混ぜる。析出結晶（１．５ｇ）がＡであることを確認し、廃棄した。濾液を真空中で濃縮し、析出結晶（１．５ｇ）を再び廃棄する。次いで、オイルポンプ真空中、濾液を濃縮し、ｎ−ｐｒｏｐＯＨ／Ｈ２Ｏの３：１混合物７５ｍｌから残渣を再結晶する。
【０１７４】
これによって、ｍ．ｐ．２２５℃の薄いベージュ色の結晶１０．３ｇ（理論の４８．３％に相当する）が単離され、その１Ｈ  ＮＭＲスペクトルは、示された構造と一致する。
【０１７５】
実施例２（化合物１０）：
３−（２−ヒドロキシ−ｎ−ブチル）−６−アミノウラシルの調製
６−アミノウラシル１２．７ｇ（０．１ｍｏｌ）及び１，２−ブテンオキシド２８．８ｇ（０．４ｍｏｌ）、水９０ｍｌ、並びにｎ−プロパノール１０ｍｌを、撹拌しながら１３３℃において６．５時間、苛性ソーダ０．４ｇ（０．１ｍｏｌ）と一緒に加熱する。一夜で出発ウラシル２．５ｇ（２２％）が析出する。残る固体残渣（１０．７ｇ）は、１Ｈ  ＮＭＲスペクトルにおいて約８０％の望ましい反応生成物を示した。水による分別結晶化により、総収量５．８ｇ（用いた６−アミノウラシルに基づき、理論の３０％に相当する）で望ましい物質が得られた。この物質は、純粋な３−置換異性体としての特徴を示した。融点は２３２℃であった。
【０１７６】
【表１】
2006508220.tif 000010
【０１７７】
実施例３（静的加熱試験）：
Ｅｖｉｐｏｌ（ＥＶＣの商品名）ＳＨ５７３０＝ＰＶＣ  Ｋ値５７  １００．０部
Ｐａｒａｌｏｉｄ（Ｒｏｈｍ  ＆  Ｈａａｓの商品名）ＢＴＡ  ＩＩＩ  Ｎ２＝ＭＢＳ（メタクリル酸メチル−ブタジエン−スチレン）改質剤５．０部
Ｐａｒａｌｏｉｄ（Ｒｏｈｍ  ＆  Ｈａａｓの商品名）Ｋ  １２０  Ｎ＝アクリル酸エステル加工助剤０．５部
Ｐａｒａｌｏｉｄ（Ｒｏｈｍ  ＆  Ｈａａｓの商品名）Ｋ  １７５＝アクリル酸エステル加工助剤０．５部
Ｌｏｘｉｏｌ  Ｇ  １６＝グリセロールの脂肪酸部分エステル（Ｈｅｎｋｅｌ製）１．０部
Ｗａｃｈｓ  Ｅ＝エステルワックス（モンタンワックス）（ＢＡＳＦ製）０．３部
ＥＳＯ＝エポキシ化ダイズ油３．０部
ラウリン酸マグネシウム０．１部
ＣＤ  ３６−００２０＝過塩素酸ナトリウム一水和物の３０％強度のブチルジグリコール溶液０．０３部
及び表１に示す安定剤０．６部からなる乾燥混合物を、１８０℃において５分間、一組のミキシングロール上で回転させた。厚さ０．３ｍｍの試験フィルムストリップを、得られた回転シートから採取した。フィルム試料にオーブン（Ｍａｔｈｉｓ  Ｔｈｅｒｍｏ−Ｔａｋｔｅｒ）中で１９０℃の熱負荷をかけた。３分間隔でＡＳＴＭ  Ｄ  １９２５−７０に準拠し、黄色度（ＹＩ）を測定した。結果は、表２から明らかである。低いＹＩ値は、効果的な安定化を示している。
【０１７８】
【表２】
2006508220.tif 000011
【０１７９】
安定剤３、４及び５の使用は、安定剤１及び２に比べ、良好な安定化作用を生じること、及び安定剤１１〜１４は、より優れた色保持性（中間色）をさらに有することは明らかである。この効果は、予測できなかったため、意外であった。
【０１８０】
実施例４  静的加熱試験：
実施例１に類似するが、ラウリン酸マグネシウム及びＣＤ  ３６−００２０（過塩素酸ナトリウム一水和物の３０％強度のブチルジグリコール溶液）の添加はなし。
【０１８１】
結果は、表３から明らかである。
【０１８２】
【表３】
2006508220.tif 000012
【０１８３】
安定剤３〜７、１０及び１１の使用は、安定剤１、２及び９に比べ、良好な安定化作用を有すること、及び安定剤１１〜１４の安定化作用は、さらなる優位性を示すことは明らかである。この効果は、予測できなかったため、意外であった。
【手続補正書】
【提出日】平成17年2月27日(2005.2.27)
【手続補正１】
【補正対象書類名】特許請求の範囲
【補正対象項目名】請求項２１
【補正方法】変更
【補正の内容】
【請求項２１】
塩素化ポリマーとして少なくとも１重量％のリサイクルポリマーを含有するリサイクル品を含む請求項１に記載の組成物。
【手続補正２】
【補正対象書類名】特許請求の範囲
【補正対象項目名】請求項２２
【補正方法】変更
【補正の内容】
【請求項２２】
請求項１に記載の少なくとも１種の式Ｉの化合物は、塩素化ポリマー中に組み入れられることを特徴とする塩素化ポリマーを安定化する方法。
【手続補正３】
【補正対象書類名】特許請求の範囲
【補正対象項目名】請求項２３
【補正方法】変更
【補正の内容】
【請求項２３】
ハロゲン化ポリマーを安定化するための請求項１に記載の一般式Ｉの化合物の使用。
【手続補正４】
【補正対象書類名】特許請求の範囲
【補正対象項目名】請求項２４
【補正方法】変更
【補正の内容】
【請求項２４】
リサイクルハロゲン化ポリマーを安定化するための請求項１に記載の一般式Ｉの化合物の使用。
【手続補正５】
【補正対象書類名】特許請求の範囲
【補正対象項目名】請求項２５
【補正方法】変更
【補正の内容】
【請求項２５】
式ＩＩの一置換６−アミノウラシル
【化２】
2006508220.tif 000015
［式中、Ｒ１又はＲ２は、Ｃ３〜Ｃ８−シクロアルキル、Ｃ４〜Ｃ１０−ヒドロキシアルキル又はアセトキシ／ベンゾイルオキシ−Ｃ２〜Ｃ１０−アルキルであり、Ｒ１又はＲ２は、水素である］。
【手続補正６】
【補正対象書類名】特許請求の範囲
【補正対象項目名】請求項２６
【補正方法】変更
【補正の内容】
【請求項２６】
Ｒ１又はＲ２は、Ｃ５−又はＣ６−シクロアルキルである請求項２５に記載の化合物。
【国際調査報告】
2006508220.tif 000016
2006508220.tif 000017
2006508220.tif 000018
2006508220.tif 000019
2006508220.tif 000020
2006508220.tif 000021